(57)【要約】【課題】底割れや底部膨出がなく、正立姿勢の維持が確実な合成樹脂製ブロー成形(特にダイレクトブロー成形)多層容器を提供すること。【解決手段】口部、胴部、及び、周状接地部と底上げ部を有する底部を備え：容器の層構成は、少なくとも、エチレン系ポリオレフィン樹脂を含有する内表面層及び外表面層、バリア層を有する中間層を備え；底上げ部は、容器軸線方向に沿う容器外方に向かう略直線状の底シール部を備え；底シール部は、i)喰い切り部と喰い切り支持部を有し、ii)喰い切り支持部の外表面がいずれも前記外表面層から形成され、iii)底上げ部の軸線方向の断面長さL／喰い切り支持部の軸線方向の断面最大長さL0が0.8〜1.2；かつ、底シール部の略直線状の長手方向両端部相当位置の底上げ部から容器内方に向かい、底上げ部の最も容器内方の点を基準として更に容器内方に頂点が位置する凸部を有する；喰い切り支持部を備える合成樹脂製ブロー成形多層容器。【選択図】図２
2015199511.tif 000002
【特許請求の範囲】
【請求項１】
口部、胴部及び底部を、容器の軸線方向に沿って順次備える合成樹脂製ブロー成形多層容器であって、
多層容器の層構成は、少なくとも、エチレン系ポリオレフィン樹脂を含有する内表面層、バリア層を有する中間層、及び、エチレン系ポリオレフィン樹脂を含有する外表面層を容器内側からこの順に備えるものであり、
ａ）底部は、周状の接地部に囲まれ、接地部より軸線方向に沿う容器内方に位置する面状の底上げ部を備え；
ｂ）底上げ部は、底部の軸線方向に直交する面において略直線状に延び、該底上げ部から軸線方向に沿う容器外方に向かい延在する底シール部に連接し；
ｃ）底シール部は、
ｉ）その軸線方向に沿う容器外方の端縁が周状の接地部より軸線方向に沿う容器内方に位置する喰い切り部と、喰い切り部から軸線方向に沿う容器内方に向かって延在し底上げ部で終わる喰い切り支持部とを有し、
ｉｉ）喰い切り支持部の外表面がいずれも、前記のエチレン系ポリオレフィン樹脂を含有する外表面層から形成され、及び、
ｉｉｉ）喰い切り支持部の軸線方向に沿う断面の最大長さＬ0に対する、底上げ部の軸線方向に沿う断面の長さＬの比Ｌ／Ｌ0が０．８〜１．２の範囲であって；かつ、
ｄ）底シール部の略直線状に延びる長手方向両端部に相当する位置の底上げ部から軸線方向に沿う容器内方に向かって延在し、底上げ部の軸線方向に沿う最も容器内方に位置する点を基準として軸線方向に沿う更に容器内方にその頂点が位置する凸部を有する；
ことを特徴とする喰い切り支持部を備える合成樹脂製ブロー成形多層容器。
【請求項２】
底シール部は、ｉｖ）喰い切り支持部の軸線方向に沿う断面の最大長さＬ0に対する、喰い切り支持部の厚みＤの比Ｄ／Ｌ0が０．５〜１．５の範囲である請求項１記載の喰い切り支持部を備える合成樹脂製ブロー成形多層容器。
【請求項３】
喰い切り支持部の軸線方向に沿う容器外方の最外方の端面に、２つのバリア層を有する中間層の断面が露出する請求項１または２記載の喰い切り支持部を備える合成樹脂製ブロー成形多層容器。
【請求項４】
前記の凸部がバリア層を有する中間層を備える請求項１乃至３のいずれか１項に記載の喰い切り支持部を備える合成樹脂製ブロー成形多層容器。
【請求項５】
底部の軸線方向に直交する断面形状が楕円形である請求項１乃至４のいずれか１項に記載の喰い切り支持部を備える合成樹脂製ブロー成形多層容器。
【請求項６】
楕円形の長径の方向と底シール部が略直線状に延びる方向とが略同一である請求項５記載の喰い切り支持部を備える合成樹脂製ブロー成形多層容器。
【請求項７】
喰い切り支持部が軸線方向に沿う容器内方に向かって延在して終わる端部が軸線方向に沿う容器内方に膨らむ円弧状をなす請求項１乃至６のいずれか１項に記載の喰い切り支持部を備える合成樹脂製ブロー成形多層容器。
【請求項８】
ダイレクトブロー成形により形成される請求項１乃至７のいずれか１項に記載の喰い切り支持部を備える合成樹脂製ブロー成形多層容器。
【請求項９】
バリア層が、エチレン・ビニルアルコール共重合体から形成される請求項１乃至８のいずれか１項に記載の喰い切り支持部を備える合成樹脂製ブロー成形多層容器。
【請求項１０】
中間層が、バリア層の一方または両方に接着層を備える請求項１乃至９のいずれか１項に記載の喰い切り支持部を備える合成樹脂製ブロー成形多層容器。
【請求項１１】
回収層を備える請求項１乃至１０のいずれか１項に記載の喰い切り支持部を備える合成樹脂製ブロー成形多層容器。
【発明の詳細な説明】
【技術分野】
【０００１】
本発明は、ブロー成形によって製造される合成樹脂製多層容器、すなわち、合成樹脂製ブロー成形多層容器に関し、特に、合成樹脂製ダイレクトブロー成形多層容器に関する。より具体的には、口部、胴部及び底部を備え、かつ、底部が特有の構成の底シール部を備える合成樹脂製ブロー成形多層容器に関する。
【背景技術】
【０００２】
液状の内容物が充填される合成樹脂製容器としては、パリソンまたはプリフォームを金型内で加圧気体等により容器形状に成形して得られるブロー成形容器が知られ、特に、多層の合成樹脂製ブロー成形容器、すなわち合成樹脂製ブロー成形多層容器が汎用されている。合成樹脂製ブロー成形多層容器の層構成としては、表層（外層及び／または内層）として、ポリエチレンやポリプロピレンまたはオレフィン共重合体等のポリオレフィン樹脂、ポリエチレンテレフタレート等のポリエステル樹脂、ナイロン等のポリアミド樹脂などを使用し、中間層（芯層）に、エチレン・ビニルアルコール共重合体（ＥＶＯＨ）やポリ塩化ビニリデン樹脂等のバリア層を備える多層構造のものが広く使用されている。さらに、接着層やスクラップを含有する層（回収層）を備える合成樹脂製ブロー成形多層容器が知られている。
【０００３】
特に、マヨネーズ、ケチャップ、ソースなどの粘稠な内容物が充填される合成樹脂製ブロー成形多層容器は、筒状の合成樹脂製のパリソンが溶融押出され、続いて、所定温度の金型内壁面の形状に規制されてブロー成形されるダイレクトブロー成形（「押出ブロー成形」ということもある。）によって製造されることが多い。特許文献１及び特許文献２に開示されるように、ポリオレフィン樹脂を含有する内表面層及び外表面層と、バリア層とを備えてなり、ダイレクトブロー成形により作成される合成樹脂製ブロー成形多層容器（合成樹脂製ダイレクトブロー成形多層容器）が知られている。
【０００４】
ダイレクトブロー成形は、押出機にて樹脂を加熱溶融し、円形ダイ（環状ダイ、サーキュラーダイ等ということもある。）から円筒状（管状、環状ということもある。）にパリソンを押出し、該パリソンを直接に割金型で挟んで、パリソンの下端部をピンチオフする（喰い切る）とともに融着させ、樹脂の軟化状態のまま内部に圧縮流体を吹き込み、冷却した金型壁までブローし、冷却して成形する方式である。
【０００５】
食品等の内容物が充填される合成樹脂製ブロー成形多層容器（以下、「ブロー成形多層容器」または単に「多層容器」ということがある。）は、容器成形工程（ブロー成形）、容器の移送工程、ユーザーによる食品等の内容物充填工程、内容物充填後の口部シール工程、キャップ装着工程、更に殺菌工程や容器包装工程などを経て、最終製品が製造される。
【０００６】
容器成形後の工程間の多層容器の移送は、通常、回転する搬送ホイールを用いて、多層容器を受け渡しながら行われる。例えば、多層容器への内容物の充填工程の後は、充填量や充填重量等を検査して、規格範囲を満たしていない多層容器を工程外に排出するので、複数の搬送ホイールを間欠回転しながら経由させることによって、多層容器の不連続な並びを、連続な並び、すなわち、等間隔の並びに整え、規格範囲を満たす充填済みの多層容器（充填容器）を整列させて、受渡ホイールを介して、口部シール工程に充填容器を引き渡す。口部シール工程では、キャップ装着装置が、密封容器の口部にキャップを回転して巻き締める。
【０００７】
多層容器の受け渡しは、搬送ホイール（受渡ホイール、回転ステーション等ともいう。）の上面に、連続的に、すなわち、等間隔に並んだ多層容器（充填容器等）を把持手段で把持しながら、回転する搬送ホイール間で把持手段による把持を切り替えることによって行う。これにより、多層容器（充填容器等）を正立状態、または所定の姿勢状態に維持しながら、次の工程に多層容器を移送する。容器の正立状態等の維持を助けるために、各搬送ホイールには、案内板や案内溝が備えられることもある。
【０００８】
近年、生産性向上のために、多層容器の製造装置の高速化が進んでいる。回転の角速度が大きくなると、遠心力が大きくなるほか、回転に伴う機械的振動を受けたり、隣接する搬送ホイール間で容器（充填容器等）が受ける慣性力に差が生じたりすることがある。この結果、容器（充填容器等）が正立状態を維持できず、種々の方向に揺動したり、傾いたりして、例えば、口部シールが正確にされないことがある。場合によっては、倒れたりすることもあり、生産効率を低下させるおそれがある。
【０００９】
ブロー成形多層容器において、底部に形成されるピンチオフ部（喰い切り部）は、パリソンを押し潰し融着させて形成されるものであることから、十分な強度が得られないことがある。多層容器の製造における工程間の移送などの取り扱い中に、喰い切り部が破損したり変形したりすると、容器の正立状態の維持ができず、製造装置の停止が必要となってしまうこともある。また、特に、充填容器においては、内容物の充填（例えば温度８０℃程度において液体を充填するホットフィル）の際に、また、内容物の重量や遠心力等により、多層容器の底割れや底部の膨出が生じることがあり、この場合も容器の正立状態の維持ができず、製造装置の停止に至るおそれがある。そこで、特許文献３及び特許文献４に開示されるように、ピンチオフ部を含む容器底部の構造を特有のものとすることにより、強度を高めることが行われている。
【００１０】
なお、容器成形後の諸工程間の搬送や充填容器製品の搬送において、合成樹脂製ブロー成形多層容器の滑り性を改善するために、従来、原料樹脂に、滑剤（スリップ剤）を添加することも行われている（特許文献５）。滑剤は、通常、原料樹脂に、マスターバッチ方式で添加されたり、練り込まれたりする。合成樹脂製容器が多層の容器である場合は、表面層（内表面層または外表面層）に滑剤を添加することが多い。滑剤としては、有機滑剤、例えば、オレイン酸アミド、エルカ酸アミド等の不飽和脂肪酸アミドまたはステアリン酸アミド、ベヘン酸アミド（ベヘニン酸アミド）等の飽和脂肪酸アミドや、シリカ等の無機滑剤が使用される。これらの滑剤は、２種以上を混合して使用することも行われている。
【００１１】
したがって、容器の底割れや底部の膨出が起きず、容器の正立姿勢を確実に維持できる合成樹脂製ブロー成形多層容器であって、容器の製造過程においては、搬送工程で多層容器の正確な把持や受け渡しに支障が生じることがなく、更に内容物を充填した多層容器製品の取扱い中に不測のトラブルが生じるおそれもないことによって、生産効率を向上することができ、さらに、消費者への流通、及び消費者による使用に際しても容器の底部の破損や変形等が生じない合成樹脂製ブロー成形多層容器、特にダイレクトブロー成形多層容器が求められていた。
【先行技術文献】
【特許文献】
【００１２】
【特許文献１】特開昭６３−２３７９２４号公報
【特許文献２】特開平７−３２５５４号公報
【特許文献３】特開昭５２−３０８６９号公報
【特許文献４】実公平６−１１１６４号公報
【特許文献５】特開平６−７２４２２号公報
【発明の概要】
【発明が解決しようとする課題】
【００１３】
本発明の課題は、容器の底割れや底部の膨出が起きず、容器の正立姿勢を確実に維持できる合成樹脂製ブロー成形多層容器、特にダイレクトブロー成形多層容器を提供することにある。
【課題を解決するための手段】
【００１４】
本発明者らは、上記の課題を解決することについて鋭意研究した結果、口部、胴部及び底部を備え、かつ、底部が特有の構成の底上げ部及び底シール部を備える合成樹脂製ブロー成形多層容器とすることにより、課題を解決できることを見いだし、本発明を完成した。
【００１５】
すなわち、本発明によれば、
口部、胴部及び底部を、容器の軸線方向に沿って順次備える合成樹脂製ブロー成形多層容器であって、
多層容器の層構成は、少なくとも、エチレン系ポリオレフィン樹脂を含有する内表面層、バリア層を有する中間層、及び、エチレン系ポリオレフィン樹脂を含有する外表面層を容器内側からこの順に備えるものであり、
ａ）底部は、周状の接地部に囲まれ、接地部より軸線方向に沿う容器内方に位置する面状の底上げ部を備え；
ｂ）底上げ部は、底部の軸線方向に直交する面において略直線状に延び、該底上げ部から軸線方向に沿う容器外方に向かい延在する底シール部に連接し；
ｃ）底シール部は、
ｉ）その軸線方向に沿う容器外方の端縁が周状の接地部より軸線方向に沿う容器内方に位置する喰い切り部と、喰い切り部から軸線方向に沿う容器内方に向かって延在し底上げ部で終わる喰い切り支持部とを有し、
ｉｉ）喰い切り支持部の外表面がいずれも、前記のエチレン系ポリオレフィン樹脂を含有する外表面層から形成され、及び、
ｉｉｉ）喰い切り支持部の軸線方向に沿う断面の最大長さＬ0に対する、底上げ部の軸線方向に沿う断面の長さＬの比Ｌ／Ｌ0が０．８〜１．２の範囲であって；かつ、
ｄ）底シール部の略直線状に延びる長手方向両端部に相当する位置の底上げ部から軸線方向に沿う容器内方に向かって延在し、底上げ部の軸線方向に沿う最も容器内方に位置する点を基準として軸線方向に沿う更に容器内方にその頂点が位置する凸部を有する；
ことを特徴とする喰い切り支持部を備える合成樹脂製ブロー成形多層容器が提供される。
【００１６】
また、本発明によれば、実施の態様として、以下（１）〜（１０）の合成樹脂製ブロー成形多層容器が提供される。
【００１７】
（１）底シール部は、ｉｖ）喰い切り支持部の軸線方向に沿う断面の最大長さＬ0に対する、喰い切り支持部の厚みＤの比Ｄ／Ｌ0が０．５〜１．５の範囲である前記の喰い切り支持部を備える合成樹脂製ブロー成形多層容器。
（２）喰い切り支持部の軸線方向に沿う容器外方の最外方の端面に、２つのバリア層を有する中間層の断面が露出する前記の喰い切り支持部を備える合成樹脂製ブロー成形多層容器。
（３）前記の凸部がバリア層を有する中間層を備える前記の喰い切り支持部を備える合成樹脂製ブロー成形多層容器。
（４）底部の軸線方向に直交する断面形状が楕円形である前記の喰い切り支持部を備える合成樹脂製ブロー成形多層容器。
（５）楕円形の長径の方向と底シール部が略直線状に延びる方向とが略同一である前記の喰い切り支持部を備える合成樹脂製ブロー成形多層容器。
（６）喰い切り支持部が軸線方向に沿う容器内方に向かって延在して終わる端部が軸線方向に沿う容器内方に膨らむ円弧状をなす前記の喰い切り支持部を備える合成樹脂製ブロー成形多層容器。
（７）ダイレクトブロー成形により形成される前記の喰い切り支持部を備える合成樹脂製ブロー成形多層容器。
（８）バリア層が、エチレン・ビニルアルコール共重合体から形成される前記の喰い切り支持部を備える合成樹脂製ブロー成形多層容器。
（９）中間層が、バリア層の一方または両方に接着層を備える前記の喰い切り支持部を備える合成樹脂製ブロー成形多層容器。
（１０）回収層を備える前記の喰い切り支持部を備える合成樹脂製ブロー成形多層容器。
【発明の効果】
【００１８】
本発明によれば、口部、胴部及び底部を、容器の軸線方向に沿って順次備える合成樹脂製ブロー成形多層容器であって、
多層容器の層構成は、少なくとも、エチレン系ポリオレフィン樹脂を含有する内表面層、バリア層を有する中間層、及び、エチレン系ポリオレフィン樹脂を含有する外表面層を容器内側からこの順に備えるものであり、
ａ）底部は、周状の接地部に囲まれ、接地部より軸線方向に沿う容器内方に位置する面状の底上げ部を備え；ｂ）底上げ部は、底部の軸線方向に直交する面において略直線状に延び、該底上げ部から軸線方向に沿う容器外方に向かい延在する底シール部に連接し；ｃ）底シール部は、ｉ）その軸線方向に沿う容器外方の端縁が周状の接地部より軸線方向に沿う容器内方に位置する喰い切り部と、喰い切り部から軸線方向に沿う容器内方に向かって延在し底上げ部で終わる喰い切り支持部とを有し、ｉｉ）喰い切り支持部の外表面がいずれも、前記のエチレン系ポリオレフィン樹脂を含有する外表面層から形成され、及び、ｉｉｉ）喰い切り支持部の軸線方向に沿う断面の最大長さＬ0に対する、底上げ部の軸線方向に沿う断面の長さＬの比Ｌ／Ｌ0が０．８〜１．２の範囲であって；かつ、ｄ）底シール部の略直線状に延びる長手方向両端部に相当する位置の底上げ部から軸線方向に沿う容器内方に向かって延在し、底上げ部の軸線方向に沿う最も容器内方に位置する点を基準として軸線方向に沿う更に容器内方にその頂点が位置する凸部を有する；ことを特徴とする喰い切り支持部を備える合成樹脂製ブロー成形多層容器であることによって、容器の底割れや底部の膨出が起きず、容器の正立姿勢を確実に維持できる合成樹脂製ブロー成形多層容器、特に合成樹脂製ダイレクトブロー成形多層容器が提供されるという効果を奏する。
【図面の簡単な説明】
【００１９】
【図１】図１（ａ）は、本発明の喰い切り支持部を備える合成樹脂製ブロー成形多層容器の一部断面正面図であり、図１（ｂ）は、一部断面側面図である。
【図２】図２（ａ）は、本発明の喰い切り支持部を備える合成樹脂製ブロー成形多層容器の底部の断面正面図であり、図２（ｂ）は、図２（ａ）右方の凸部の模式的な拡大断面図である。
【図３】本発明の喰い切り支持部を備える合成樹脂製ブロー成形多層容器の喰い切り支持部近傍の底部の模式的な拡大断面側面図である。
【図４】本発明の喰い切り支持部を備える合成樹脂製ブロー成形多層容器の喰い切り支持部を含む底部の断面を示す写真である。
【図５】本発明の喰い切り支持部を備える合成樹脂製ブロー成形多層容器の喰い切り支持部を含む底部の底部パーティングラインに対して２０°の角度の切断面における断面を示す写真である。
【図６】本発明の喰い切り支持部を備える合成樹脂製ブロー成形多層容器の底部を形成するために使用する底金型の要部の断面正面図である。
【発明を実施するための形態】
【００２０】
Ｉ．合成樹脂製ブロー成形多層容器の層構成
本発明の喰い切り支持部を備える合成樹脂製ブロー成形多層容器の層構成は、少なくとも、エチレン系ポリオレフィン樹脂を含有する内表面層、バリア層を有する中間層、及び、エチレン系ポリオレフィン樹脂を含有する外表面層を容器内側からこの順に備えるものである。なお、少なくとも、エチレン系ポリオレフィン樹脂を含有する内表面層、バリア層を有する中間層、及び、エチレン系ポリオレフィン樹脂を含有する外表面層を容器内側からこの順に備える合成樹脂製ブロー成形多層容器とは、エチレン系ポリオレフィン樹脂を含有する内表面層、バリア層を有する中間層、及び、エチレン系ポリオレフィン樹脂を含有する外表面層の３つの層を、容器内側からこの順に備える容器である限り、例えば、後述する回収層等の１以上の層を、前記の３つの層の層間（１つの層間でも、複数の層間でもよい。）に備える多層容器、更には前記の３つの層のいずれか、例えば、バリア層を複数備える多層容器でもよいことを意味する。
【００２１】
１．エチレン系ポリオレフィン樹脂を含有する内表面層
本発明の喰い切り支持部を備える合成樹脂製ブロー成形多層容器（以下、「本発明の合成樹脂製ブロー成形多層容器」または「本発明の多層容器」ということがある。）は、エチレン系ポリオレフィン樹脂を含有する内表面層を備える多層容器である。内表面層に含有されるエチレン系ポリオレフィン樹脂としては、従来、合成樹脂製ブロー成形多層容器の内表面層を形成するために使用されているエチレン系ポリオレフィン樹脂を使用することができる。例えば、低密度ポリエチレン（ＬＤＰＥ）、高密度ポリエチレン（ＨＤＰＥ）、ポリプロピレン（ＰＰ）等の狭義のポリオレフィン；線状低密度ポリエチレン（ＬＬＤＰＥ）、超低密度ポリエチレン（ＶＬＤＰＥ）等のエチレン・α−オレフィン共重合体；プロピレン・エチレンランダム共重合体等のプロピレン・α−オレフィンランダム共重合体；変性オレフィン系樹脂（例えば、オレフィン類の単独または共重合体とマレイン酸やフマル酸等の不飽和カルボン酸や酸無水物やエステル若しくは金属塩等との反応物など）；アイオノマー（ＩＯ）；エチレン・酢酸ビニル共重合体（ＥＶＡ）；エチレン・メタクリル酸共重合体（ＥＭＡＡ）、エチレン・メタクリル酸・不飽和脂肪族カルボン酸共重合体、エチレン・アクリル酸共重合体（ＥＡＡ）、エチレン・アクリル酸メチル共重合体（ＥＭＡ）、エチレン・アクリル酸エチル共重合体（ＥＥＡ）等のアクリル系樹脂；などのポリオレフィンが挙げられる。これらの樹脂は、単独で、または他の樹脂とのブレンド物として使用することができる。
【００２２】
好ましいエチレン系ポリオレフィン樹脂としては、（ｉ）低密度ポリエチレン、（ｉｉ）チーグラー・ナッタ触媒を用いて得られたプロピレン・α−オレフィンランダム共重合体、（ｉｉｉ）高密度ポリエチレン、（ｉ）〜（ｉｉｉ）の少なくとも２種のブレンド物、または、（ｉ）〜（ｉｉｉ）の少なくとも１種と他のエチレン系ポリオレフィン樹脂とのブレンド物などを採用することができる。（ｉ）〜（ｉｉｉ）のエチレン系ポリオレフィン樹脂について更に説明する。
【００２３】
（１）（ｉ）低密度ポリエチレン
本発明において好ましいエチレン系ポリオレフィン樹脂として使用することができる（ｉ）低密度ポリエチレン（ＬＤＰＥ）は、いわゆる軟質ポリオレフィンに属する広義の低密度ポリエチレンであって、従前から知られている高圧法低密度ポリエチレン（一般に密度が９１０〜９３０ｋｇ／ｍ３、好ましくは９１２〜９３０ｋｇ／ｍ３である。）のほかに、メタロセン触媒を使用して選択的にα−オレフィン、特に、炭素数が大であるハイアーα−オレフィンを共重合して得られる低密度ポリエチレン（「メタロセン低密度ポリエチレン」、「メタロセン触媒を使用する重合による低密度ポリエチレン」、「メタロセン触媒重合低密度ポリエチレン」または「Ｍ−ＬＤＰＥ」等と称することがある。以下、単に「メタロセン低密度ポリエチレン」ということがある。一般に密度が９１０〜９２８ｋｇ／ｍ３、好ましくは９１２〜９２５ｋｇ／ｍ３である。）、さらに、いわゆる線状低密度ポリエチレン（ＬＬＤＰＥ）などを好ましく使用することができる。
【００２４】
好ましく含有することができるメタロセン低密度ポリエチレンは、エチレンを主成分とし、α−オレフィンを副成分とする混合単量体を、メタロセン触媒の存在下に重合させることにより得られるエチレン系ポリオレフィンである。α−オレフィンとしては、炭素数３〜４０、好ましくは４〜３５、より好ましくは４〜３０のα−オレフィンの１種または２種以上が使用され、例えば、炭素数４〜８のα−オレフィンと炭素数１０〜２６のα−オレフィンとを併用することができ、炭素数が２０を超えるハイアーα−オレフィンを含むものでもよい。α−オレフィンは共重合体中に３〜１５モル％の量で存在するのが好ましい。メタロセン低密度ポリエチレンは、エチレン・長鎖分岐α−オレフィン・短鎖α−オレフィン共重合体とも称することができるエチレン・α−オレフィン共重合体であり、ハイアーα−オレフィン等に由来する長鎖分岐が、樹脂の結晶性を抑制するように作用することにより、高圧法低密度ポリエチレンに近似する低い密度を有し、成形性に優れることが知られており、長鎖分岐を有する点で、ＪＩＳ  Ｋ６８９９−１：２００６で定められる線状低密度ポリエチレン（ＬＬＤＰＥ。「直鎖状低密度ポリエチレン」と称することもあり、炭素数３〜８のα−オレフィン共単量体に由来する短鎖分岐を有する重合体である。）等の密度９１２〜９３５ｋｇ／ｍ３のエチレン・α−オレフィン共重合体と区別される。メタロセン触媒を用いるエチレンとα−オレフィンとの重合法自体は公知であり、メタロセン触媒の存在下、有機溶剤中、液状単量体中または気相法での重合により合成されるが、これらのいずれの方法によるものでも、本発明の目的に使用できる。なお、本発明の喰い切り支持部を備える合成樹脂製ブロー成形多層容器が、メタロセン低密度ポリエチレンを含有することは、以下の方法で確認することができる。すなわち、合成樹脂のペレットを厚み１００μｍにガラスにて切断して試料とし、走査電子顕微鏡ＳＥＭに敷設して、生じた蛍光Ｘ線をエネルギー分配する分析器で測定し、Ｚｒ（ジルコニウム）またはＨｆ（ハフニウム）のエネルギーに相当するピークの存在を確認する。合成樹脂のペレットは、合成樹脂製ブロー成形多層容器の表層から削りだしたものでもよく、または、合成樹脂製ブロー成形多層容器の層間を剥離した表面の層を用いてもよい。
【００２５】
（ｉ）低密度ポリエチレンは、ＭＦＲ（温度１９０℃、荷重２１．１８Ｎまたは２．１２Ｎ）が、好ましくは０．１〜１０ｇ／１０分、より好ましくは０．３〜５ｇ／１０分、更に好ましくは０．４〜２ｇ／１０分の範囲内のものを使用することができる。また、（ｉ）低密度ポリエチレンは、分子量分布の指標である多分散度（Ｍｗ／Ｍｎ）（以下、単に「多分散度」ということがある。）が、好ましくは１．２以上、より好ましくは１．５以上、更に好ましくは１．７以上の範囲にあるものが成形性の改善の点で有効である。該多分散度の上限は、３．０程度である。なお、ポリエチレンの密度及びＭＦＲは、ＪＩＳ  Ｋ６９２２−２に従って測定し、多分散度は、ＪＩＳ  Ｋ７２５２に従って測定するものである（以下、測定方法は同様である。）。
【００２６】
（ｉ）低密度ポリエチレンとしては、合成品を使用することもできるが、市販品を使用してもよい。市販品としては、日本ポリエチレン株式会社製のノバテック（登録商標）ＬＤ（高圧法低密度ポリエチレンに属する。）やＬＬ（線状低密度ポリエチレンに属する。）、住友化学株式会社製のスミカセン（登録商標）ＥＰ（メタロセン低密度ポリエチレンに属する。）、三井・デュポンポリケミカル株式会社製の低密度ポリエチレンなどがある。
【００２７】
（２）（ｉｉ）チーグラー触媒プロピレンランダム共重合体
（ｉｉ）チーグラー・ナッタ触媒を用いて得られたプロピレン・α−オレフィンランダム共重合体（以下、「チーグラー触媒プロピレンランダム共重合体」ということがある。）は、α−オレフィンの立体規則性重合用触媒として周知のチーグラー・ナッタ触媒を用いて得られた、プロピレン・α−オレフィンランダム共重合体である。
【００２８】
チーグラー触媒プロピレンランダム共重合体は、共重合体中におけるプロピレンから得られるモノマー単位の含有率（以下、「プロピレン含有率」ということがある。）が、１００〜９４質量％（ただし１００質量％を除く。）、好ましくは９９．７〜９５質量％、より好ましくは９９．５〜９５．５質量％であり、共重合体中のα−オレフィンから得られるモノマー単位の含有率（以下、「α−オレフィン含有率」ということがある。）が、０〜６質量％（ただし０質量％を除く）、好ましくは０．３〜５質量％、より好ましくは０．５〜４．５質量％の割合であるものである。プロピレンと共重合されるコモノマーであるα−オレフィンとしては、エチレン及び／または炭素数４〜２０のα−オレフィンなどが挙げられ、具体的には、エチレン、ブテン−１、ペンテン−１、ヘキセン−１、オクテン−１、４−メチルペンテン−１等を挙げることができる。α−オレフィンは、２種以上を併用することもできる。α−オレフィン含有率が上記範囲内にあると、合成樹脂製ブロー成形多層容器が、実用上良好な剛性を保つことができる。特に好ましい共重合体は、エチレン含有率０．３〜５質量％、特に０．５〜４．５質量％であるプロピレン・エチレンランダム共重合体である。α−オレフィン含有率が多すぎると、結晶融点の温度が低くなり、所望の強度が得られなかったり、重合体の流動性が低下したりすることがある。なお、プロピレン含有率及びα−オレフィン含有率は、13Ｃ−ＮＭＲ（核磁気共鳴スペクトル）を用いて測定できる。
【００２９】
チーグラー触媒プロピレンランダム共重合体は、密度が、通常８８０〜９３０ｋｇ／ｍ3、好ましくは８８５〜９２５ｋｇ／ｍ3の範囲であり、ＭＦＲ（温度１９０℃、荷重２１．１８Ｎ）が、通常０．５〜１００ｇ／１０分、好ましくは１〜５０ｇ／１０分の範囲である。ＭＦＲが上記範囲を上回ると合成樹脂製ブロー成形多層容器の衝撃強度が不足する傾向があり、ＭＦＲが上記範囲を下回ると成形性が不良となることがある。また、多分散度は、通常１．２〜５、好ましくは１．５〜４．５、より好ましくは２〜４の範囲にあるものが成形性の改善の点で有効である。
【００３０】
前記の（ｉｉ）チーグラー触媒プロピレンランダム共重合体としては、合成品を使用することもできるが、市販品を使用してもよい。市販品としては、日本ポリエチレン株式会社製の商品名ノーブレン（登録商標）などがある。
【００３１】
（３）（ｉｉｉ）高密度ポリエチレン
（ｉｉｉ）高密度ポリエチレンは、一般に、密度が９４２ｋｇ／ｍ3以上のポリエチレンである。通常は、密度が９８０ｋｇ／ｍ3以下のポリエチレンであり、好ましくは、９４５〜９７０ｋｇ／ｍ3、より好ましくは９４８〜９６５ｋｇ／ｍ3である。高密度ポリエチレンは、ＭＦＲ（温度１９０℃、荷重２１．１８Ｎまたは２．１２Ｎ）が、好ましくは０．１〜１０ｇ／１０分、より好ましくは０．３〜５ｇ／１０分、更に好ましくは０．５〜２ｇ／１０分の範囲内のものを使用することができる。また、多分散度が、好ましくは２．５以上、より好ましくは４以上、更に好ましくは５以上の範囲にあるものが成形性の改善の点で有効である。該多分散度の上限は、１２程度である。
【００３２】
高密度ポリエチレンは、合成品を使用することができるが、市販品の中から選択して使用することもできる。市販品としては、いわゆる、チーグラー・ナッタ触媒を用いて得られた低圧法高密度ポリエチレンである、日本ポリエチレン株式会社製のノバテックＨＤ（登録商標）、株式会社プライムポリマー製のハイゼックス（登録商標）などがある。
【００３３】
先に述べたように、本発明の喰い切り支持部を備える合成樹脂製ブロー成形多層容器の内表面層に含有されるエチレン系ポリオレフィン樹脂として好ましい、（ｉ）低密度ポリエチレン、（ｉｉ）チーグラー触媒プロピレンランダム共重合体または（ｉｉｉ）高密度ポリエチレンは、それぞれ単独で使用することができ、また、（ｉ）〜（ｉｉｉ）の少なくとも２種のブレンド物を使用することもできる。ブレンド物を使用する場合は、（ｉ）〜（ｉｉｉ）のいずれかを、通常９９．９〜０．１質量％、好ましくは９５〜５質量％、より好ましくは９０〜１０質量％の範囲となるようにして（合計量は１００質量％である。）、目的に応じて調製すればよい。
【００３４】
（４）他のエチレン系ポリオレフィン樹脂
さらに、本発明の喰い切り支持部を備える合成樹脂製ブロー成形多層容器の内表面層に含有されるエチレン系ポリオレフィン樹脂として、（ｉ）〜（ｉｉｉ）の少なくとも１種と他のエチレン系ポリオレフィン樹脂とのブレンド物を使用することもできる。他のエチレン系ポリオレフィン樹脂としては、例えば、メタロセン触媒を用いて得られたポリプロピレンからなる重合体のブロックとエチレン・プロピレン共重合体からなる重合体のブロックとからなるブロック共重合体（以下、単に「メタロセン触媒ブロック共重合体」ということがある。）や、メタロセン触媒を用いて得られたエチレン系ポリオレフィン（以下、単に「メタロセン触媒エチレン系ポリオレフィン」ということがある。）などが好ましく挙げられる。また、他のエチレン系ポリオレフィン樹脂として、いわゆる高密度または中密度ポリエチレンを更に併用してもよい。これら他のエチレン系ポリオレフィン樹脂の含有量は、（ｉ）〜（ｉｉｉ）の少なくとも１種と他のエチレン系ポリオレフィン樹脂との合計量を１００質量％としたときに、通常０．５〜４０質量％、好ましくは１〜３５質量％、より好ましくは２〜３０質量％の範囲で、目的に応じて調製すればよい。特に好ましい組み合わせとしては、（ｉｉ）チーグラー触媒プロピレンランダム共重合体とメタロセン触媒ブロック共重合体との組成物や、（ｉ）低密度ポリエチレン、メタロセン触媒エチレン系ポリオレフィン及び（ｉｉｉ）高密度ポリエチレンのブレンド物が挙げられる。
【００３５】
（５）添加剤
本発明の喰い切り支持部を備える合成樹脂製ブロー成形多層容器の内表面層に含有されるエチレン系ポリオレフィン樹脂には、成形加工性を改善したり、合成樹脂製ブロー成形多層容器の諸特性を改良するために、必要に応じて一般に使用される各種添加剤を含有させることができる。添加剤としては、有機物質（重合体でもよい。)または無機物質のいずれも使用することができ、滑剤、安定剤、抗酸化剤、界面活性剤、帯電防止剤、防曇剤、フィラー（充填剤）、顔料などが挙げられ、用途に応じて、最適の組み合わせが選択される。これらの添加剤を含有する場合の含有量は、添加剤の種類や目的によって最適の量を定めればよい。
【００３６】
〔滑剤〕
本発明の喰い切り支持部を備える合成樹脂製ブロー成形多層容器は、内部に充填されるマヨネーズ、ケチャップ、ソースなどの粘稠な内容物との滑り性を改良するために、内表面層が、滑剤を含有することが好ましい。これにより容器の内表面の滑り性が向上するので、内容物の充填がスムーズに行われ、消費者の使用時に内容物の液切れ性が優れるなどの効果が得られることがある。滑剤としては、有機滑剤と無機滑剤のいずれを使用することもできるが、有機滑剤が好ましく、有機滑剤である不飽和脂肪酸アミド、飽和脂肪酸アミドまたはそれらの混合物がより好ましい。特に、本発明の喰い切り支持部を備える合成樹脂製ブロー成形多層容器は、底部におけるエチレン系ポリオレフィン樹脂を含有する内表面層が、有機滑剤である不飽和脂肪酸アミド、飽和脂肪酸アミドまたはそれらの混合物を含有するエチレン系ポリオレフィン樹脂の組成物から形成されるものであることが好ましい。上記した滑剤は、２種以上を混合して使用してもよく、例えば、不飽和脂肪酸アミドと飽和脂肪酸アミドを併用してもよい。不飽和脂肪酸アミドとしては、例えば、６−テトラデセン酸アミド、オレイン酸アミド、８−オクタデセン酸アミド、エルカ酸アミド、アラキドン酸アミド等が挙げられ、好ましくはオレイン酸アミドまたはエルカ酸アミドである。飽和脂肪酸アミドとしては、酪酸アミド、吉草酸アミド、カプロン酸アミド、カプリル酸アミド、カプリン酸アミド、ラウリン酸アミド、ミリスチン酸アミド、パルミチン酸アミド、ステアリン酸アミド、アラキジン酸アミド、ベヘン酸アミド（ベヘニン酸アミド）等が挙げられ、好ましくはステアリン酸アミドまたはベヘン酸アミドである。エチレン系ポリオレフィン樹脂を含有する内表面層が滑剤、より好ましくは有機滑剤を含有する場合の、その含有量は、エチレン系ポリオレフィン樹脂を含有する樹脂成分に対して通常１００〜５０００ｐｐｍ、好ましくは１５０〜４５００ｐｐｍ、より好ましくは２００〜４０００ｐｐｍである。
【００３７】
２．バリア層を有する中間層
本発明の喰い切り支持部を備える合成樹脂製ブロー成形多層容器は、バリア層を有する中間層を備えることにより、酸素バリア性、炭酸ガスバリア性等のガスバリア性や、水または水蒸気に対するバリア性を有する合成樹脂製ブロー成形多層容器であり、多層容器内に充填される内容物の保存性を高めることができる。バリア層を有する中間層とは、バリア層のみから構成される層のほか、バリア層及びバリア層と通常分離不可分に一体化されている１以上の層から構成される層のいずれかを意味する。
【００３８】
〔バリア層〕
バリア層を有する中間層に備えられるバリア層を形成する樹脂としては、従来、バリア性を有する合成樹脂製ブロー成形多層容器におけるバリア層を形成するために使用されている樹脂を使用することができ、特に限定されない。例えば、エチレン・ビニルアルコール共重合体またはエチレン・酢酸ビニル共重合体の部分ケン化物（以下、これらを総称して「ＥＶＯＨ」ということがある。）、ポリグリコール酸、グリコール酸・乳酸共重体、メタキシリレンジアミンとアジピン酸から形成される芳香族ポリアミド（ＭＸＤ６）や、ポリ塩化ビニリデンなどの樹脂が挙げられ、好ましくはＥＶＯＨである。本発明の喰い切り支持部を備える合成樹脂製ブロー成形多層容器におけるバリア層を有する中間層は、通常バリア層を１層備えるものでよいが、バリア層を２層以上備えるものとすることもできる。
【００３９】
バリア層として好ましく使用されるＥＶＯＨとしては、エチレン含有率が２０〜６０モル％、好ましくは２５〜５５モル％、より好ましくは３０〜５０モル％であるエチレン・酢酸ビニル共重合体を、ケン化度が９０モル％以上、好ましくは９５モル％以上、より好ましくは９７モル％以上、特に好ましくは９９モル％以上となるようにケン化して得られる共重合体ケン化物が使用される。このＥＶＯＨは、フィルムを形成し得るに足りる分子量を有するものであり、一般に、ＭＦＲ（温度１９０℃、荷重２１．１８Ｎ）が６ｇ／１０分以下、好ましくは５ｇ／１０分以下、より好ましくは４ｇ／１０分以下である。なお、ＭＦＲは、ＪＩＳ  Ｋ７２１０に準拠して測定するものである。バリア層として好ましく使用されるＥＶＯＨ層の存在は、ＥＶＯＨをヨウ素等とヨウ化カリウムを含有する溶液により染色することにより確認することができる。
【００４０】
〔接着層〕
バリア層を有する中間層は、バリア層に加え、該バリア層と通常分離不可分に一体化されている１以上の層を備えることができ、該一体化されている１以上の層は特に限定されない。中間層が、バリア層の一方または両方に接着層を備えるものであることが好ましい。すなわち、本発明の喰い切り支持部を備える合成樹脂製ブロー成形多層容器は、多層容器を構成する各層の層間剥離強度を高めるために、更に接着層を各層の間に介在させることができ、具体的にはバリア層の一方または両方に、より具体的には内表面層とバリア層との間に直接または他の層を介して介在する内側接着層、または、バリア層と外表面層との間に直接または他の層を介して介在する外側接着層の一方または両方として接着層を備える合成樹脂製ブロー成形多層容器が好ましい。合成樹脂製ブロー成形多層容器においては、耐熱性や成形加工性の観点から、接着層を介在させなくてもよい場合もあるが、機械的特性、耐衝撃性や耐層間剥離性などが要望される用途には、接着層を介在させることが好ましい。さらに、本発明の喰い切り支持部を備える合成樹脂製ブロー成形多層容器が、後に説明する回収層を備える場合は、中間層に備えられる接着層が該回収層に隣接するようにすることが好ましい。また、本発明の喰い切り支持部を備える合成樹脂製ブロー成形多層容器がバリア層を２層以上備えるものである場合は、２層以上のバリア層に隣接するように接着層（中間接着層）を備えるものとすることが好ましい。
【００４１】
接着層に含有される接着性樹脂としては、押出加工が可能で、かつ、各層に対して良好な接着性を有する樹脂であることが好ましく、例えば、エチレン・極性コモノマー共重合体、酸変性ポリオレフィン、グリシジル基含有エチレンコポリマー、熱可塑性ポリウレタン、ポリアミド・アイオノマー、ポリアクリルイミドなどを挙げることができ、エチレン・極性コモノマー共重合体または酸変性ポリオレフィンが好ましい。エチレン・極性コモノマー共重合体としては、例えば、エチレン・酢酸ビニル共重合体、エチレン・炭素数１〜４のアルキルアクリレート共重合体、エチレン・アクリル酸共重合体、エチレン・メタクリル酸共重合体、エチレン・メタクリル酸・不飽和カルボン酸共重合体などが挙げられる。酸変性ポリオレフィンとしては、オレフィンの単独若しくは共重合体と、マレイン酸若しくはフマル酸等の不飽和カルボン酸、または、その酸無水物、そのエステル若しくは金属塩との反応物が挙げられ、具体的には、無水マレイン酸変性ポリエチレン、無水マレイン酸変性ポリプロピレン等が挙げられる。接着性樹脂の融解温度は、適宜選択することができるが、好ましくは７０〜１３０℃であり、より好ましくは８０〜１２０℃である。接着性樹脂の密度は、好ましくは８８０〜９６０ｋｇ／ｍ３であり、より好ましくは、９００〜９４０ｋｇ／ｍ３である。また、接着性樹脂のＭＦＲ（温度１９０℃、荷重２１．１８Ｎ）は、０．５〜２０ｇ／１０分であることが好ましく、より好ましくは、１．０〜１５ｇ／１０分である。なお、ＭＦＲは、ＪＩＳ  Ｋ７２１０に準拠して測定するものである。接着層に含有される接着性樹脂は、それぞれ単独で用いてもよいし、また２種以上を併用してもよい。また、接着層に含有される接着性樹脂には、所望により、熱安定剤、可塑剤、酸化防止剤、光安定剤、滑剤、染料などの各種添加剤を添加して含有させてもよい。接着層の厚みは、特に限定されないが、通常０．５〜２０μｍであり、多くの場合１〜１０μｍである。
【００４２】
３．エチレン系ポリオレフィン樹脂を含有する外表面層
本発明の喰い切り支持部を備える合成樹脂製ブロー成形多層容器は、層構成として、エチレン系ポリオレフィン樹脂を含有する内表面層、及び、バリア層を有する中間層に加えて、エチレン系ポリオレフィン樹脂を含有する外表面層を、容器内側からこの順に備える多層容器である。
【００４３】
外表面層に含有されるエチレン系ポリオレフィン樹脂としては、内表面層に含有されるエチレン系ポリオレフィン樹脂と同様の樹脂を使用することができる。また、外表面層に含有されるエチレン系ポリオレフィン樹脂には、内表面層と同様に、成形加工性を改善したり、合成樹脂製ブロー成形多層容器の諸特性を改良するために、必要に応じて一般に使用される滑剤その他の各種添加剤を含有させることができる。これらの添加剤を含有する場合の含有量は、添加剤の種類や目的によって最適の量を定めればよい。特に、外表面層が、不飽和脂肪酸アミド等の滑剤を含有すると、ブロー成形多層容器の製造中、搬送中または内容物の充填中に、隣接する容器同士または装置類との接触等によって、不良品の発生、製造ラインの停止、装置の故障等が生じることを防止することができたり、多層容器を把持するために挿入されるグリッパを、安定かつ確実に保持することができたりする効果があり、また、表面光沢も優れたものとなることがある。
【００４４】
本発明の喰い切り支持部を備える合成樹脂製ブロー成形多層容器が備えるエチレン系ポリオレフィン樹脂を含有する内表面層とエチレン系ポリオレフィン樹脂を含有する外表面層とは、異なる組成のものでもよいし、同一の組成のものでもよい。したがって、本発明の喰い切り支持部を備える合成樹脂製ブロー成形多層容器は、内表面層及び外表面層、すなわち表層を同一の樹脂組成物から形成することができる。
【００４５】
４．回収層
本発明の喰い切り支持部を備える合成樹脂製ブロー成形多層容器は、層構成として、少なくとも、エチレン系ポリオレフィン樹脂を含有する内表面層、バリア層を有する中間層、及び、エチレン系ポリオレフィン樹脂を含有する外表面層を容器内側からこの順に備えるとともに、更に回収層を備える合成樹脂製ブロー成形多層容器であることが好ましい。回収層を備えることにより、合成樹脂製ブロー成形多層容器の強度を高め、また、資源のリサイクル性を高めることができる。回収層は、本発明の喰い切り支持部を備える合成樹脂製ブロー成形多層容器それ自体から回収される材料（バリや製品容器の不要部分、製品規格外の容器の回収品など）、または、本発明の喰い切り支持部を備える合成樹脂製ブロー成形多層容器を製造する工程において回収される材料を、主成分として含有する層である。特に、本発明の喰い切り支持部を備える合成樹脂製ブロー成形多層容器は、筒状の溶融パリソンにブローエアーを導入して容器形状のブロー成形品を形成した後に多層容器の頭部（以下、「袋部」ということがある。）を切除する必要があるが、該切除された袋部を、破砕機にて粉末化した回収樹脂を原料として、回収層とすることができる。また、容器形状のブロー成形品の前記の袋部以外の部分を切除して回収した樹脂や、ブロー成形前のパリソン、更には、喰い切り支持部を備える合成樹脂製ブロー成形多層容器の各層を形成する材料や原料などを、主成分として含有するものでもよい。
【００４６】
回収層には、更に本発明の喰い切り支持部を備える合成樹脂製ブロー成形多層容器の各層を形成するための原材料、例えば、種々の樹脂原料や配合剤、接着剤等を含有させてもよい。
【００４７】
５．合成樹脂製ブロー成形多層容器の層構成
本発明の喰い切り支持部を備える合成樹脂製ブロー成形多層容器は、少なくとも、エチレン系ポリオレフィン樹脂を含有する内表面層、バリア層を有する中間層、及び、エチレン系ポリオレフィン樹脂を含有する外表面層を容器内側からこの順に備える多層容器である。好ましくは、中間層が、バリア層の一方または両方に接着層を備える喰い切り支持部を備える合成樹脂製ブロー成形多層容器であり、また、更に回収層を備える喰い切り支持部を備える合成樹脂製ブロー成形多層容器である。
【００４８】
具体的な層構成としては、例えば、内表面層／回収層／中間層（バリア層）／外表面層の層構成、内表面層／中間層（内側接着層／バリア層で形成される。）／外表面層の層構成、内表面層／中間層（バリア層／外側接着層で形成される。）／外表面層の層構成、内表面層／中間層（内側接着層／バリア層／外側接着層で形成される。）／外表面層の層構成、内表面層／回収層／中間層（内側接着層／バリア層／外側接着層で形成される。）／外表面層の層構成、更には、内表面層／回収層／中間層（バリア層／中間接着層／バリア層で形成される。）／外表面層の層構成を有する合成樹脂製ブロー成形多層容器などが挙げられる。したがって、本発明の喰い切り支持部を備える合成樹脂製ブロー成形多層容器のより具体的な層構成を例示すると、
内表面層／中間層（バリア層）／外表面層、
内表面層／回収層／中間層（バリア層）／外表面層、
内表面層／中間層（内側接着層／バリア層で形成される。）／外表面層、
内表面層／中間層（バリア層／外側接着層で形成される。）／外表面層、
内表面層／中間層（内側接着層／バリア層／外側接着層で形成される。）／外表面層、
内表面層／回収層／中間層（内側接着層／バリア層／外側接着層で形成される。）／外表面層、
内表面層／回収層／中間層（バリア層／中間接着層／バリア層で形成される。）／外表面層、
内表面層／回収層／中間層（内側接着層／バリア層／外側接着層で形成される。）／回収層／外表面層、
内表面層／中間層（内側接着層／バリア層／バリア層／外側接着層で形成される。）／外表面層、
内表面層／中間層（内側接着層／バリア層／中間接着層／バリア層／外側接着層で形成される。）／外表面層、
内表面層／回収層／中間層（内側接着層／バリア層／バリア層／外側接着層で形成される。）／外表面層、
内表面層／回収層／中間層（内側接着層／バリア層／中間接着層／バリア層／外側接着層で形成される。）／外表面層、
内表面層／回収層／中間層（内側接着層／バリア層／バリア層／外側接着層で形成される。）／回収層／外表面層、及び、
内表面層／回収層／中間層（内側接着層／バリア層／中間接着層／バリア層／外側接着層で形成される。）／回収層／外表面層などの層構成が挙げられるが、これらに限定されるものではない。なお、合成樹脂製ブロー成形多層容器の層構成は、後に説明するように、通常、口部の開口部断面により確認することができる。
【００４９】
本発明の喰い切り支持部を備える合成樹脂製ブロー成形多層容器の厚みは、特に限定されないが、胴部の全層厚みは、通常２０μｍ〜５ｍｍ、好ましくは１００μｍ〜３ｍｍ、より好ましくは２００μｍ〜１ｍｍの範囲内である。本発明の喰い切り支持部を備える合成樹脂製ブロー成形多層容器は、容器全体の厚みが、均一でもよいが、部分により厚みを変化させてもよい。一般に、容器の底部は、強度を保持させるために、胴部より厚みを大きくすることが好ましい。底部の全層厚みは、通常２０μｍ〜６ｍｍ、好ましくは１００μｍ〜４ｍｍ、より好ましくは２００μｍ〜２ｍｍの範囲内である。
【００５０】
全層厚みに対する表層の厚み（内表面層及び外表面層の厚みの合計を意味する。）は、全層厚みに対して通常６０〜９９％（厚み比率、以下同様である。）であり、好ましくは６５〜９８％、より好ましくは７０〜９７％である。中間層に備えられるバリア層の厚みは、通常１〜４０％であり、好ましくは２〜８％、より好ましくは３〜６％（厚み比率）である。回収層を備える場合、その厚みは、通常５〜３０％、好ましくは１０〜２５％、より好ましくは１５〜２５％である。中間層が接着層を備える場合は、接着層（内側接着層、外側接着層、中間接着層）の合計厚みで、通常０．００５〜２％、好ましくは０．００７〜１．５％、より好ましくは０．００８〜１．２％である。
【００５１】
本発明の喰い切り支持部を備える合成樹脂製ブロー成形多層容器における表層（内表面層及び外表面層）のうち外表面層の表層全体に占める比率は、特に限定されないが、通常１０〜８０％、好ましくは１５〜７５％、より好ましくは２０〜７０％、特に好ましくは２５〜６５％である。
【００５２】
ＩＩ．口部、胴部及び底部を、容器の軸線方向に沿って順次備える合成樹脂製ブロー成形多層容器
本発明の喰い切り支持部を備える合成樹脂製ブロー成形多層容器は、口部、胴部及び底部を、容器の軸線方向に沿って順次備える合成樹脂製ブロー成形多層容器であって、多層容器の層構成は、少なくとも、エチレン系ポリオレフィン樹脂を含有する内表面層、バリア層を有する中間層、及び、エチレン系ポリオレフィン樹脂を含有する外表面層を容器内側からこの順に備えるものであり、ａ）底部は、周状の接地部に囲まれ、接地部より軸線方向に沿う容器内方に位置する面状の底上げ部を備え；ｂ）底上げ部は、底部の軸線方向に直交する面において略直線状に延び、該底上げ部から軸線方向に沿う容器外方に向かい延在する底シール部に連接し；ｃ）底シール部は、ｉ）その軸線方向に沿う容器外方の端縁が周状の接地部より軸線方向に沿う容器内方に位置する喰い切り部と、喰い切り部から軸線方向に沿う容器内方に向かって延在し底上げ部で終わる喰い切り支持部とを有し、ｉｉ）喰い切り支持部の外表面がいずれも、前記のエチレン系ポリオレフィン樹脂を含有する外表面層から形成され、及び、ｉｉｉ）喰い切り支持部の軸線方向に沿う断面の最大長さＬ0に対する、底上げ部の軸線方向に沿う断面の長さＬの比Ｌ／Ｌ0が０．８〜１．２の範囲であって；かつ、ｄ）底シール部の略直線状に延びる長手方向両端部に相当する位置の底上げ部から軸線方向に沿う容器内方に向かって延在し、底上げ部の軸線方向に沿う最も容器内方に位置する点を基準として軸線方向に沿う更に容器内方にその頂点が位置する凸部を有する；ことを特徴とする喰い切り支持部を備える合成樹脂製ブロー成形多層容器である。すなわち、本発明の喰い切り支持部を備える合成樹脂製ブロー成形多層容器は、口部、胴部及び底部を、容器の軸線方向に沿って順次備える多層容器であり、多層容器を正立姿勢とするときに、上方から下方に向かう容器の軸線方向に沿って、口部、胴部及び底部を、順次備えることによって、底部、具体的には底部に備えられる周状の接地部が、接地面に当接し、正立することができる多層容器である。本発明のブロー成形多層容器の内容積は、口部カット面までの内容積であり、特に限定されないが、好ましくは４０〜３０００ｃｍ３、より好ましくは８０〜１５００ｃｍ３、更に好ましくは１２０〜１０００ｃｍ３の範囲である。
【００５３】
以下、本発明の喰い切り支持部を備える合成樹脂製ブロー成形多層容器について、図面を参照しつつ更に説明する。なお、図面はいずれも、本発明の多層容器の態様を理解することに資するために簡略化した略断面図である。
【００５４】
１．口部
本発明の喰い切り支持部を備える合成樹脂製ブロー成形多層容器は、図１に示すように、口部１を備える。口部１は、通常、容器の軸線（図示しない。）に沿う最上端に開口部１１を有し、該開口部１１の下方にある雄螺条域に、その周面から外方に雄螺条が膨出している。雄螺条は、合成樹脂製ブロー成形多層容器に内容物を充填し、開口部１１をシールした後に、内周面に雌螺条を有するキャップ（蓋）を取り付けるために設けられるものである。雄螺条としては、１条ねじ構造のものでもよいが、キャップ（蓋）の脱着に要する回動操作量を少なくするとともに、合成樹脂製ブロー成形多層容器の口部１を成形するのに必要な合成樹脂材料の量を少なくするために、多条ねじ構造、例えば２条ねじ構造を採用してもよい。
【００５５】
雄螺条域の軸線方向に沿う長さ、すなわち上下方向の長さは、適宜定められる。口部１には、必要に応じて開口部１１から下方に設けられる蓋装着誘導域を介して雄螺条域を設けてもよい。合成樹脂製ブロー成形多層容器においては、該多層容器の口部１の下端部に、内表面が平滑であってかつ外方に凸である、サポートリングとして機能するネックリングやフランジ部が設けられる場合があるが、本発明の喰い切り支持部を備える合成樹脂製ブロー成形多層容器、特にダイレクトブロー成形より形成される合成樹脂製多層容器においては、ネックリングやフランジ部を設けない構造を採用してもよい。
【００５６】
２．胴部
本発明の喰い切り支持部を備える合成樹脂製ブロー成形多層容器は、図１に示すように、口部１の下方に胴部２を備える。胴部２は、通常、口部１から軸線方向に沿って順次拡径する肩部を介して口部１に連接する、略筒状の部位であり、後に説明する底部３の周縁から立ち上がるように底部３に連接するが、胴部２の形状や大きさは特に限定されない。例えば、胴部２は、軸線方向に沿って、断面形状、径や断面積が変化するものでもよく、軸線方向に沿って順次縮径するようにして底部３に連接してもよい。
【００５７】
３．底部
本発明の喰い切り支持部を備える合成樹脂製ブロー成形多層容器は、図１に示すように、胴部２の下方に、通常は胴部２に連接して、底部３を備えることにより、該容器は自立性を有する。底部３の輪郭形状、すなわち、底部３の軸線方向に直交する断面形状は、特に限定されず、略円形、略楕円形、略多角形など、合成樹脂製多層容器において通常採用される自立可能な底部の輪郭形状とすることができる。略多角形としては、三角形、四角形、五角形、六角形等を採用することができ、また、長方形の４隅を切り欠いて形成されるような八角形などの形状でもよい。本発明の喰い切り支持部を備える合成樹脂製ブロー成形多層容器は、容器の底割れや底部の膨出が起きず、容器の正立姿勢を確実に維持できる観点から、底部３の軸線方向に直交する断面形状が、円形または楕円形であることが好ましく、楕円形であることがより好ましい。本発明における底部３の大きさは、特に限定がなく、例えば、底部３の輪郭形状が円形である場合は、半径が、通常２〜２０ｃｍの範囲、多くの場合３〜１５ｃｍの範囲であり、底部３の輪郭形状（底部３の軸線方向に直交する断面形状）が楕円形である場合は、長径が、通常２〜２５ｃｍの範囲、多くの場合３〜２０ｃｍの範囲であり、短径が、通常１．５〜２０ｃｍの範囲、多くの場合２〜１５ｃｍの範囲である。
【００５８】
本発明の喰い切り支持部を備える合成樹脂製ブロー成形多層容器に備えられる底部３は、図１〜図３に示されるように、以下の特徴を有する。すなわち、
ａ）底部３は、周状の接地部３１に囲まれ、接地部３１より軸線方向に沿う容器内方に位置する面状の底上げ部３２を備え；ｂ）底上げ部３２は、底部３の軸線方向に直交する面において略直線状に延び、該底上げ部３２から軸線方向に沿う容器外方に向かい延在する底シール部３３に連接し；ｃ）底シール部３３は、ｉ）その軸線方向に沿う容器外方の端縁が周状の接地部より軸線方向に沿う容器内方に位置する喰い切り部３３１と、喰い切り部３３１から軸線方向に沿う容器内方に向かって延在し底上げ部３２で終わる喰い切り支持部３３２とを有し、ｉｉ）喰い切り支持部３３２の外表面がいずれも、前記のエチレン系ポリオレフィン樹脂を含有する外表面層から形成され、及び、ｉｉｉ）喰い切り支持部３３２の軸線方向に沿う断面の最大長さＬ0に対する、底上げ部３２における底部３の軸線方向に沿う断面の長さＬの比Ｌ／Ｌ0が０．８〜１．２の範囲であって；かつ、ｄ）底シール部３３の略直線状に延びる長手方向両端部に相当する位置の底上げ部３２から軸線方向に沿う容器内方に向かって延在し、底上げ部３２の軸線方向に沿う最も容器内方に位置する点を基準として軸線方向に沿う更に容器内方にその頂点が位置する凸部３２１、３２１’を有する；ことを特徴とする。
【００５９】
〔周状の接地部〕
本発明の喰い切り支持部を備える合成樹脂製ブロー成形多層容器に備えられる底部３は、底上げ部３２を囲む周状の接地部３１を備える。周状の接地部３１は、容器の底部３の外周の近傍に周状に配され、容器の自立を直接担う役割を果たす。したがって、周状の接地部３１は、底部３の容器の軸線方向に直交する断面形状と概ね相似する形状の周状をなし、例えば略円形または略楕円形の形状を有する周状の接地部３１である。周状の接地部３１は、周方向に幅をもって連続して突設する帯状のものでもよいし、容器の自立を可能とする３以上の不連続な突起部からなるものでもよく、それ自体は容器の底部の構成として広く知られている構成である。前記の帯状の幅や突設の高さ、突起部の大きさ、形状及び配置等は、容器の自立を妨げない範囲で適宜選択することができる。例えば、３以上の不連続な突起部は、周状に等間隔に配置されてもよいし、線対称となるように周状に配置されてもよい。
【００６０】
〔底上げ部〕
本発明の喰い切り支持部を備える合成樹脂製ブロー成形多層容器に備えられる底部３は、前記の周状の接地部３１に囲まれ、接地部３１より軸線方向に沿う容器内方に位置する面状の底上げ部３２を備える。本発明の多層容器における底上げ部３２は、前記の、例えば略円形または略楕円形の輪郭形状を有する周状の接地部３１に囲まれる領域内において、通常は周状の接地部３１から連続する底部３の領域内にあって、各種形状の移行面を介して周状の接地部３１から連接され、容器の軸線方向に沿う容器内方、すなわち正立時容器の上方に向かうように凹むことにより、接地部３１より軸線方向に沿う容器内方に位置する底上げ状態となっている面状の部分であり、従来知られている形状や大きさのものとすることができる。例えば、底上げ部３２は、接地部３１より軸線方向に沿う容器内方に位置する（以下、「凹む」ということがある。）略水平面であってもよいし、軸線方向に直交する方向、すなわち底部３の半径方向において凹む距離が変化する曲面状のものでもよい。また、底部３の機械的強度や合成樹脂製の多層容器の自立性の観点から、底部３の円周方向に分離して配置され半径方向に延びるリブを設けたものでもよいが、本発明の多層容器においては、後に説明するとおり、底部３に喰い切り支持部３３２を備えるものであることにより所要の強度を有するものとすることができるので、必ずしも前記のリブを備える必要はない。
【００６１】
〔底シール部〕
本発明の喰い切り支持部を備える合成樹脂製ブロー成形多層容器においては、底上げ部３２は、底部３の軸線方向に直交する面において略直線状に延び、該底上げ部３２から軸線方向に沿う容器外方に向かい延在する底シール部３３を備えるものである。さらに、底シール部３３は、ｉ）その軸線方向に沿う容器外方の端縁が周状の接地部３１より軸線方向に沿う容器内方に位置する喰い切り部３３１と、喰い切り部３３１から軸線方向に沿う容器内方に向かって延在し底上げ部３２で終わる喰い切り支持部３３２とを有し、ｉｉ）喰い切り支持部３３２の外表面がいずれも、前記のエチレン系ポリオレフィン樹脂を含有する外表面層から形成され、及び、ｉｉｉ）喰い切り支持部３３２の軸線方向に沿う断面の最大長さＬ0に対する、底上げ部３２の軸線方向に沿う断面の長さＬの比Ｌ／Ｌ0が０．８〜１．２の範囲であって；かつ、底シール部３３の略直線状に延びる長手方向両端部に相当する位置の底上げ部３２から軸線方向に沿う容器内方に向かって延在し、底上げ部３２の軸線方向に沿う最も容器内方に位置する点を基準として軸線方向に沿う更に容器内方にその頂点が位置する凸部３２１、３２１’を有する；ことに特徴を有する。
【００６２】
本発明の多層容器において、底部３の軸線方向に直交する面において略直線状に延び、該底上げ部３２から軸線方向に沿う容器外方に向かい延在する底シール部３３は、ブロー成形、典型的には後に説明するダイレクトブロー成形によって合成樹脂製多層容器を製造する場合、管状のパリソンの下端を割金型であるブロー金型を閉鎖することにより挟んで、パリソンの下端部を喰い切り切断するときに、同時にパリソンが偏平に押し潰されて融着することによってパーティングライン上の底上げ部３２から軸線方向に沿う容器外方に向かい延在して形成される厚みを有するシール部である。すなわち、本発明の多層容器において、底上げ部３２は、底部３の軸線方向に直交する面において略直線状に延び、該底上げ部３２から軸線方向に沿う容器外方に向かい延在する底シール部３３に連接する。底シール部３３は、先に説明したようにパーティングライン上に略直線状に延びることから、底部３の軸線方向に直交する断面形状が楕円形である場合は、楕円形の長径の方向と底シール部３３が略直線状に延びる方向とが略同一であることが好ましい。底シール部３３の略直線状に延びる長さは、多層容器の大きさ、具体的には多層容器の底部３の大きさや断面形状に応じて適宜選定することができる。例えば、底部３の断面形状が楕円形である場合は、楕円形の長径に対して、通常４０〜９０％、多くの場合５０〜８０％の範囲の割合の長さであり、実寸法で表せば、多くの場合２０〜１５０ｍｍ、ほとんどの場合３０〜１００ｍｍの範囲の長さである。
【００６３】
〔喰い切り部〕
前記の底シール部３３は、その軸線方向に沿う容器外方の端縁が周状の接地部３１より容器内方に位置する喰い切り部３３１と、喰い切り部３３１から軸線方向に沿う容器内方に向かって延在し底上げ部３２で終わる喰い切り支持部３３２とを有する。すなわち、底シール部３３は、パリソンの下端を割金型であるブロー金型を閉鎖することにより挟んで、パリソンの下端部を喰い切り切断することによって形成される喰い切り部（「ピンチオフ部」といわれることもある。）３３１を有する。喰い切り部３３１は、底上げ部３２から軸線方向に沿う容器外方に向かう容器の終端部に相当する。本発明の多層容器においては、喰い切り部３３１は、その軸線方向に沿う容器外方の端縁が周状の接地部３１より容器内方、すなわち、多層容器を正立させたとき、周状の接地部３１より上方に位置する。したがって、本発明の多層容器を接地面に正立させるとき、喰い切り部３３１が接地するおそれがないので、喰い切り部３３１や底シール部３３が接地面と接触することにより底割れすることはない。また、本発明の多層容器に内容物を充填すること等によって底上げ部３２が容器外方に向かって若干量膨出することがあっても、喰い切り部３３１や底シール部３３が接地面と接触する可能性を小さくすることができるので、底割れの懸念が減殺する。
【００６４】
〔喰い切り支持部〕
本発明の多層容器における底シール部３３は、前記の喰い切り部３３１から軸線方向に沿う容器内方に向かって延在し底上げ部３２で終わる喰い切り支持部３３２を有する。すなわち、喰い切り支持部３３２は、前記の喰い切り部３３１と底上げ部３２との間の領域に相当する。喰い切り支持部３３２は、管状のパリソンの下端を割金型であるブロー金型を閉鎖することにより挟んで、パリソンの下端部を喰い切り切断すると同時に、パリソンが偏平に押し潰されて融着することによってパーティングライン上の底上げ部３２から延在し、金型のキャビティ形状に対応する形状と厚みに形成されるシール部である。
【００６５】
喰い切り支持部３３２は、パリソンが偏平に押し潰されて融着することによって形成されるものであることから、喰い切り支持部３３２の外表面がいずれも、パリソンの外表面層、すなわち容器のエチレン系ポリオレフィン樹脂を含有する外表面層から形成されるものとなる。一方、喰い切り支持部３３２の内部の層構成は、図３に示されるように、該喰い切り支持部３３２の厚み（外表面同士の距離、または、底シール部が略直線状に延びる方向と直交する方向の長さに相当する。）Ｄ、喰い切り支持部３３２の軸線方向に沿う断面の最大長さ（喰い切り部３３１からの軸線方向に沿う最大長さであり、「高さ」に相当するということができる。）Ｌ0、及び底上げ部３２の軸線方向に沿う断面の長さＬ（上記の喰い切り支持部３３２の軸線方向に沿う断面の最大長さに対応する位置における底上げ部３２の軸線方向に沿う断面の長さであり、当該位置における「底上げ部の厚み」に相当するということができる。）の大きさや、多層容器の層構成や厚みによって異なり、特に限定されるものではないが、喰い切り支持部３３２の軸線方向に沿う容器外方の最外方の端面に、２つのバリア層を有する中間層の断面が露出するものであることが好ましい。この場合、喰い切り支持部３３２の軸線方向に沿う容器外方の最外方の端面に近い端部においては、バリア層を含む中間層が軸線方向に沿い略平行する配置で存在し、具体的には、２つのバリア層が内側接着層を介して強く接着された状態となっているので、容器の底割れや底部の膨出を抑制する効果が増大する。なお、喰い切り支持部３３２の軸線方向に沿う容器外方の最外方の端面に、２つのバリア層を有する中間層の断面が露出すること、及び、バリア層を含む中間層が軸線方向に沿い略平行する配置で存在していることは、バリア層（図３におけるＢの層）をヨウ素とヨウ化カリウムを含有する溶液により染色することにより確認することができる。すなわち、図４の本発明の喰い切り支持部を備える合成樹脂製ブロー成形多層容器の喰い切り支持部を含む底部の断面写真（喰い切り支持部を含む片側断面である。）にみられるように、染色されたバリア層（図３におけるＢに相当する。）が、喰い切り支持部の軸線方向に沿う容器外方の最外方の端面に近い端部において、バリア層が軸線方向に沿い略平行する配置で存在していることが確認できる。また、図５の本発明の喰い切り支持部を備える合成樹脂製ブロー成形多層容器の喰い切り支持部を含む底部の底部パーティングライン（図３において紙面に対し直交する方向に対応する。）に対して２０°の角度の切断面における断面写真にみられるように、染色されたバリア層（図３におけるＢに相当する。）が、上方の底上げ部から喰い切り支持部を経由して下端の喰い切り部（喰い切り支持部の軸線方向に沿う容器外方の最外方の端面）に至るまで左右方向から近接していき、喰い切り支持部の軸線方向に沿う容器外方の最外方の端面に近い端部において、バリア層が軸線方向に沿い略平行する配置で存在しているものとすることができる。なお、図４及び図５において、下方に存在する不定形状の樹脂塊は、喰い切りにより生じるいわゆるバリであって、周知のとおり、本発明の多層容器においては切除されるものである。
【００６６】
〔喰い切り支持部の高さ及び厚み〕
本発明の多層容器における底シール部３３は、喰い切り支持部３３２の軸線方向に沿う断面の最大長さＬ0に対する、底上げ部３２における底部３の軸線方向に沿う断面の長さＬの比Ｌ／Ｌ0が０．８〜１．２の範囲であり、好ましくは０．９〜１．１の範囲である。本発明の喰い切り支持部を備える合成樹脂製ブロー成形多層容器は、喰い切り支持部３３２の軸線方向に沿う断面の最大長さ（高さ）Ｌ0に対する、底上げ部３２における底部３の軸線方向に沿う断面の長さＬの比Ｌ／Ｌ0が上記の範囲であることにより、容器の底割れや底部の膨出を起こすことなく、容器の正立姿勢を確実に維持することができる。Ｌ／Ｌ0が大きすぎると、底シール部３３や喰い切り支持部３３２を有する多層容器としたことによる効果が少なく、容器の底割れや底部の膨出が起きやすくなり、容器の正立姿勢を確実に維持できないおそれがある。Ｌ／Ｌ0が小さすぎると、底上げ部３２における底部３の軸線方向に沿う断面の長さＬが小さくなるため、容器の底部３の強度が不足し、やはり、容器の底割れや底部の膨出が起きやすくなり、容器の正立姿勢を確実に維持できないおそれがある。また、喰い切り支持部３３２の厚みＤ（上記の喰い切り支持部３３２の軸線方向に沿う断面の最大長さに対応する位置における喰い切り支持部３３２の軸線方向に直交する沿う断面の長さである。）は、喰い切り支持部３３２の軸線方向に沿う断面の最大長さ（高さ）Ｌ0や底上げ部３２における底部３の軸線方向に沿う断面の長さＬの大きさや、容器の層構成や厚みを考慮して適宜選定することができ、特に限定されないが、容器の底割れや底部の膨出の抑制、容器の正立姿勢の確実な維持の観点から、喰い切り支持部３３２の軸線方向に沿う断面の最大長さＬ0に対する、喰い切り支持部３３２の厚みＤの比Ｄ／Ｌ0が０．５〜１．５の範囲であることが好ましく、０．７〜１．２の範囲であることがより好ましい。
【００６７】
〔喰い切り支持部の断面形状〕
本発明の多層容器における喰い切り支持部３３２の底シール部３３が略直線状に延びる方向に沿う断面形状（端面形状にも相当する。）は、喰い切り部３３１と、喰い切り支持部３３２が軸線方向に沿う容器内方に向かって延在して終わる端部である底上げ部３２の底部３の形状とによって、上辺と下辺が定まるものであって、特に制限はなく、略直方形、略台形、略蒲鉾形〔喰い切り部３３１に対応する断面の下辺が直線状であり、底上げ部３２の底部３に対応する断面の上辺が円弧状（アーチ状）である形状である。〕または略扇形〔断面の下辺と上辺が円弧状（アーチ状）である形状である。〕などの断面形状とすることができる。容器の底割れや底部の膨出の抑制、容器の正立姿勢の確実な維持の観点、及び、ブロー成形後の容器を金型から脱型することの容易さの観点から、略蒲鉾形または略扇形の断面形状であることが好ましく、略扇形の断面形状であることがより好ましい。したがって、喰い切り支持部３３２が軸線方向に沿う容器内方に向かって延在して終わる端部が軸線方向に沿う容器内方に膨らむ円弧状をなすことが好ましく、該円弧状の曲率半径は、通常４０〜１００ｍｍ、多くの場合５０〜９０ｍｍの範囲である。また、喰い切り部３３１が円弧状をなす場合の、該円弧状の曲率半径も同様の範囲である。また、本発明の多層容器における喰い切り支持部３３２の厚み方向の断面形状は、通常、直方体状であるが、正方形体状、先端カットＶ字状、先端カット下膨れ状等の形状とすることができる。喰い切り支持部３３２の断面形状や高さ及び厚みは、後に説明するように、ブロー成形金型の形状によって、厳密に成形することができる。
【００６８】
〔軸線方向に沿う容器内方に向かって延在する凸部〕
さらに、本発明の多層容器は、図２（ａ）に示されるように、底シール部３３の略直線状に延びる長手方向両端部に相当する位置の底上げ部３２から軸線方向に沿う容器内方に向かって延在し、底上げ部３２の軸線方向に沿う最も容器内方に位置する点を基準として軸線方向に沿う更に容器内方にその頂点が位置する凸部３２１、３２１’を有することを特徴とする。凸部３２１、３２１’は、ブロー成形によって合成樹脂製多層容器を製造する場合、管状のパリソンの下端を割金型であるブロー金型を閉鎖することにより挟んで、パリソンの下端部を喰い切り切断するときに、同時にパリソンが偏平に押し潰されて融着することによってパーティングライン上の底上げ部３２から延在する底シール部３３を形成するときに、底シール部３３を形成してなお余剰となるパリソンや該余剰となるパリソンに随伴する底上げ部３２の一部が、底シール部３３の略直線状に延びる長手方向両端部に相当する位置において、軸線方向に沿う容器内方に向かい流動することにより、底シール部３３の長手方向両端部に、鬼の角部（つのぶ）のように離隔して突出して形成される２つの凸部である。凸部３２１、３２１’の頂点は、底上げ部３２の軸線方向に沿う最も容器内方に位置する点を基準として軸線方向に沿う更に容器内方に位置する、すなわち、底上げ部３２の上方の端（頂点）の高さを基準として、より高い位置に凸部３２１、３２１’の頂点が位置する。前記の角部である凸部３２１、３２１’の形状や大きさや厚みは、特に限定されないが、図２（ａ）において右方の凸部３２１’の拡大断面図である図２（ｂ）〔図２（ｂ）の左方が容器の中心軸方向である。〕に示されるように、通常はドロップ状（涙状）の厚みを有する湾曲した形状である。また、ブロー金型を所望される凸部３２１、３２１’の形状に対応するキャビティ形状を有するものとすることにより適宜の形状の凸部３２１、３２１’を形成するようにしてもよい。凸部３２１、３２１’の形状や大きさ等は、底シール部３３を形成するときのブロー金型の閉鎖圧力及び／または底シール部３３の形状や大きさなどを調整することにより変更することができるが、底上げ部３２における底部３を越える軸線方向に沿う長さが、通常２〜１０ｍｍ、多くの場合３〜８ｍｍの範囲であり、底シール部３３の延びる方向の長さが、通常２〜１２ｍｍ、多くの場合３〜９ｍｍの範囲である。凸部３２１、３２１’の層構成は、特に限定されないが、底上げ部３２における底部３の層構成とほぼ同じ層構成を有し、該層構成を有する褶曲構造様の形態を有することが好ましい。すなわち、凸部３２１、３２１’がバリア層を有する中間層を備えることにより、本発明の多層容器は、底部においても十分なバリア性を有することができる。なお、凸部３２１、３２１’がバリア層を有する中間層を備えることは、バリア層〔図２及び図３におけるＢの層〕をヨウ素とヨウ化カリウムを含有する溶液により染色することにより確認することができる。したがって、凸部３２１、３２１’の層構成は、エチレン系ポリオレフィン樹脂を含有する内表面層、バリア層を有する中間層、及び、エチレン系ポリオレフィン樹脂を含有する外表面層をこの順に備える層構成でもよい。本発明の多層容器は、鬼の角部状に軸線方向に沿う容器内方に向かって延在する凸部３２１、３２１’を有することによって、容器の底割れや底部の膨出を更に抑制することができるものとなっている。
【００６９】
ＩＩＩ．合成樹脂製ブロー成形多層容器の製造方法
本発明の喰い切り支持部を備える合成樹脂製ブロー成形多層容器は、口部、胴部及び底部を、容器の軸線方向に沿って順次備える合成樹脂製ブロー成形多層容器であって、多層容器の層構成は、少なくとも、エチレン系ポリオレフィン樹脂を含有する内表面層、バリア層を有する中間層、及び、エチレン系ポリオレフィン樹脂を含有する外表面層を容器内側からこの順に備えるものであり、ａ）底部は、周状の接地部に囲まれ、接地部より軸線方向に沿う容器内方に位置する面状の底上げ部を備え；ｂ）底上げ部は、底部の軸線方向に直交する面において略直線状に延び、該底上げ部から軸線方向に沿う容器外方に向かい延在する底シール部に連接し；ｃ）底シール部は、ｉ）その軸線方向に沿う容器外方の端縁が周状の接地部より軸線方向に沿う容器内方に位置する喰い切り部と、喰い切り部から軸線方向に沿う容器内方に向かって延在し底上げ部で終わる喰い切り支持部とを有し、ｉｉ）喰い切り支持部の外表面がいずれも、前記のエチレン系ポリオレフィン樹脂を含有する外表面層から形成され、及び、ｉｉｉ）喰い切り支持部の軸線方向に沿う断面の最大長さＬ0に対する、底上げ部の軸線方向に沿う断面の長さＬの比Ｌ／Ｌ0が０．８〜１．２の範囲であって；かつ、ｄ）底シール部の略直線状に延びる長手方向両端部に相当する位置の底上げ部から軸線方向に沿う容器内方に向かって延在し、底上げ部の軸線方向に沿う最も容器内方に位置する点を基準として軸線方向に沿う更に容器内方にその頂点が位置する凸部を有する；合成樹脂製ブロー成形多層容器を得ることができる限り、その製造方法は限定されない。したがって、本発明の喰い切り支持部を備える合成樹脂製ブロー成形多層容器の製造方法としては、所定の層構成、具体的には、通常多層容器の層構成と同じ層構成を有する多層のパリソン（以下、「多層パリソン」ということがある。）を、所望の容器形状のキャビティ壁を備える割金型内でブロー成形することによって、ブロー成形品である多層の合成樹脂製ブロー成形多層容器を得ることができればよい。多層パリソンを製造した後、常温または室温に保存しておき、ブロー成形を行うときに所定温度まで加熱するコールドパリソン方式によってもよいし、該多層パリソンを製造し、連続してブロー成形を行うホットパリソン方式によってもよい。多層パリソンは、上記した所定の形状を有する合成樹脂製ブロー成形多層容器を得ることができる限り、射出成形により製造することもできるが、溶融押出成形によって筒状（以下、「管状」または「パイプ状」ということがある。）の多層パリソンを製造する方法が好ましく、溶融押出成形方法により共押出した多層パリソンを、続けて容器形状にブロー成形するダイレクトブロー成形方法がより好ましい。以下、ダイレクトブロー成形により形成される合成樹脂製ブロー成形多層容器（ダイレクトブロー成形多層容器）を得る方法について説明する。
【００７０】
１．多層パリソンの製造
所定の層構成を有する多層パリソンを共押出によって製造する方法としては、環状ダイを用いる共押出法、Ｔダイを用いる共押出法、インフレーション成形による共押出法などの方法が挙げられるが、ボトル形状の容器をブロー成形によって製造する場合は、環状ダイを用いる共押出法により筒状（パイプ状）の多層パリソンを製造することが好ましい。環状ダイを用いる共押出法で多層パリソンを製造する場合は、樹脂の種類に対応する数の押出機を使用し、各層に対応する樹脂を溶融させてそれぞれ環状に展開しながら、ダイ通路内で溶融樹脂を所定の層構成の積層順序となるように合流させる。表層である内表面層と外表面層が同種の樹脂からなる場合には、更に分岐チャンネルを経て、他の層を形成する樹脂原料等を挟み込むように分岐させ、その後、押出ダイ内で合流させ、環状形状のダイヘッドから所望の層構成に整列積層した状態で樹脂を押し出す。ダイヘッドの温度は通常１２０〜２４０℃であり、好ましくは１３０〜２３０℃、より好ましくは１４０〜２２０℃の範囲の温度を採用することができる。ダイオリフィスの形状としては、円形のほか偏平形状のものも使用可能である。環状ダイを用いる共押出法によれば、多層パリソンの肉厚の変更等の制御調整を比較的容易に行うことができる。すなわち、環状ダイからブロー成形金型への溶融パリソンの供給速度（吐出速度または押出速度）、エチレン系ポリオレフィン樹脂を含有する内表面層及び／または外表面層の組成や厚みなどを調整することができる。例えば、環状ダイからブロー成形金型への溶融パリソンの供給速度の制御は、溶融パリソンの一部を引き伸ばしたり、溶融パリソンの鉛直下向き方向の速度を制御する、いわゆるパリソンコントローラーによって行うことができる。
【００７１】
２．ブロー成形
ブロー成形によってパリソンから容器形状のブロー成形品を成形する場合には、前記の方法で共押出した筒状の多層パリソンのパリソン下端部を割金型で挟んで、喰い切り切断するとともにパリソンの下端を融着させて塞ぎ、次いで、パリソンの上端部を割金型で挟んで、喰い切り切断した後、パリソン上端部に形成した開口部から加圧気体等を吹き込んで容器形状に成形し、次いで、製品である多層容器においては不要となる部分、すなわち多層容器の口部１の開口部１１の上方に相当する部分（頭部または袋部）を切除することによって、合成樹脂製ブロー成形多層容器を得る。なお、通常、袋部を切除して形成される多層容器の口部１の開口部１１の上端面により、多層容器の層構成を確認することができる。該ブロー成形によって一体成形した多層容器の底部３には、筒状のパリソンを、割金型で挟んで下端を融着して塞いだ痕跡として、底シール部３３がパーティングラインに沿って形成される。本発明の合成樹脂製ブロー成形多層容器は、底シール部３３が、喰い切り部３３１と、特有の喰い切り支持部３３２を有し、かつ、底シール部３３の略直線状に延びる長手方向両端部に相当する位置の底上げ部から軸線方向に沿う容器内方に向かって延在し、底上げ部３２の軸線方向に沿う最も容器内方に位置する点を基準として軸線方向に沿う更に容器内方にその頂点が位置する凸部３２１、３２１’を有することを特徴とするものである。したがって、本発明の合成樹脂製ブロー成形多層容器の底部３を形成する割金型としては、該喰い切り部３３１の形状に対応するピンチ部（図６の３３１ａ、３３１ｂ）と、喰い切り支持部３３２の形状及び大きさに対応する形状及び大きさの段部（図６の３３２ａ、３３２ｂ）をそれぞれ対向するように備える割金型を使用すればよい。喰い切り支持部３３２の形状及び大きさは、該段部の形状及び大きさによって厳密に形成される。また、多層容器の形状及び大きさ、底上げ部３２及び／または底シール部３３の形状や大きさ、型締圧などの選択によって、所望の形状及び大きさの凸部３２１、３２１’を形成することができるので、通常、該割金型に、底上げ部３２に形成される凸部３２１、３２１’の形状及び大きさに対応する形状及び大きさのキャビティを対向するように形成する必要はないが、特に所望する場合には、凸部３２１、３２１’を形成するために適宜の形状及び大きさのキャビティを設けてもよい。
【００７２】
ブロー成形用の割金型としては、鏡面仕上げのものでも、サンドブラスト加工したものでも使用でき、割金型の表面温度は一般に１０〜５０℃の範囲にあることが好ましい。また、ブロー成形用の加圧気体としては、空気や窒素等を使用することができるが、滅菌処理した空気を用いることが好ましく、その圧力は１．０〜１５ｋｇ／ｃｍ２の範囲にあるのが適当である。
【００７３】
本発明の喰い切り支持部を備える合成樹脂製ブロー成形多層容器は、ダイレクトブロー成形して製造することができる。ダイレクトブロー成形工程では、樹脂を溶融し共押出して得られた多層パリソンを膨張変形可能な温度に調整した後、ブロー成形用金型のキャビティ内に挿入し、加圧気体等を吹き込んでダイレクトブロー成形を行う。ダイレクトブロー成形によって製造される合成樹脂製ブロー成形多層容器における全膨張倍率は、通常６〜９倍程度である。本発明の喰い切り支持部を備える合成樹脂製ブロー成形多層容器は、特有の構造を有する底部を備えるものであることから、形状の制御や調整が容易かつ確実である観点で、ダイレクトブロー成形により形成されるものであることが好ましい。
【００７４】
本発明の喰い切り支持部を備える合成樹脂製ブロー成形多層容器は、所望によっては延伸ブロー成形して製造することもできる。延伸ブロー成形工程では、多層パリソンを延伸可能な温度に調整した後、ブロー成形用金型のキャビティ内に挿入し、空気などの加圧気体等を吹き込んで延伸ブロー成形を行う。長さ方向の延伸を行うためには、延伸ロッドを使用してもよい。延伸ブロー成形は、ホットパリソン方式またはコールドパリソン方式のいずれかの方式により行うことができる。全延伸倍率は、通常６〜９倍程度である。
【００７５】
内容物の熱充填（ホットフィル）に適した耐熱性の合成樹脂製ブロー成形多層容器を製造する場合には、熱充填時の容器の熱収縮・変形を防止するために、ブロー成形用金型の温度を１００℃以上に昇温し、金型内で熱処理（熱固定）してもよい。金型温度は、１００〜１６５℃であり、一般耐熱容器の場合は１４５〜１５５℃、高耐熱容器の場合には、１６０〜１６５℃の範囲とすることが好ましい。熱処理時間は、合成樹脂製ブロー成形多層容器の厚みや熱処理温度により変動するが、通常１〜３０秒間、好ましくは２〜２０秒間である。
【００７６】
３．合成樹脂製ブロー成形多層容器の搬送及び把持
ダイレクトブロー成形等によって製造された合成樹脂製ブロー成形多層容器は、容器成形工程後、常法に従って、内容物充填工程において、食品等の内容物を多層容器に充填し、必要に応じて加熱、殺菌及び冷却を行い、充填量等の検査を行った後に、口部シール装置まで容器を搬送し、口部シール工程において、容器の口部開口部をシール材で密封して密封容器とする。
【００７７】
容器成形後の容器の搬送は、通常、回転する搬送ホイール間で、容器を受け渡しながら行われる。例えば、内容物充填工程の後は、充填量や充填重量等を検査して、規格範囲を満たしていない容器を排出するので、図示しない複数の搬送ホイールを間欠回転しながら経由させることにより、容器の不連続な並びを、連続な並び、すなわち等間隔の並びに整え、規格範囲を満たす充填済みの容器を整列させて、口部シール工程に容器を引き渡す。
【００７８】
回転する搬送ホイール間での容器の受け渡しにおいては、充填容器の底部を把持して案内する底部グリッパによる把持、充填容器の胴部を把持して案内する胴部グリッパによる把持、及び、充填容器の上部を把持するグリッパによる把持を適宜選択し、または組み合わせて行うことができる。本発明の喰い切り支持部を備える合成樹脂製ブロー成形多層容器は、底割れや底部の膨出が生じないので、充填容器を正立状態に維持することが容易であるので、回転する搬送ホイール間での容器の受け渡しを安定かつ確実に行うことができるとともに、底部グリッパによる把持や胴部グリッパによる把持において併用されることが多い案内板や案内溝を備える必要がない。
【００７９】
ＩＶ．合成樹脂製ブロー成形多層容器の特性
本発明の、口部、胴部及び底部を、容器の軸線方向に沿って順次備える合成樹脂製ブロー成形多層容器であって、多層容器の層構成は、少なくとも、エチレン系ポリオレフィン樹脂を含有する内表面層、バリア層を有する中間層、及び、エチレン系ポリオレフィン樹脂を含有する外表面層を容器内側からこの順に備えるものであり、ａ）底部は、周状の接地部に囲まれ、接地部より軸線方向に沿う容器内方に位置する面状の底上げ部を備え；ｂ）底上げ部は、底部の軸線方向に直交する面において略直線状に延び、該底上げ部から軸線方向に沿う容器外方に向かい延在する底シール部に連接し；ｃ）底シール部は、ｉ）その軸線方向に沿う容器外方の端縁が周状の接地部より軸線方向に沿う容器内方に位置する喰い切り部と、喰い切り部から軸線方向に沿う容器内方に向かって延在し底上げ部で終わる喰い切り支持部とを有し、ｉｉ）喰い切り支持部の外表面がいずれも、前記のエチレン系ポリオレフィン樹脂を含有する外表面層から形成され、及び、ｉｉｉ）喰い切り支持部の軸線方向に沿う断面の最大長さＬ0に対する、底上げ部の軸線方向に沿う断面の長さＬの比Ｌ／Ｌ0が０．８〜１．２の範囲であって；かつ、ｄ）底シール部の略直線状に延びる長手方向両端部に相当する位置の底上げ部から軸線方向に沿う容器内方に向かって延在し、底上げ部の軸線方向に沿う最も容器内方に位置する点を基準として軸線方向に沿う更に容器内方にその頂点が位置する凸部を有する；合成樹脂製ブロー成形多層容器は、底割れや底部の膨出が生じない多層容器である。
【００８０】
本発明の喰い切り支持部を備える合成樹脂製ブロー成形多層容器は、底割れが生じにくい多層容器であることの理由は必ずしも明確に解明されているものではないが、特有の構造を有する喰い切り支持部において、層の積層構成が比較的均一に保たれた状態でパリソンが融着したものとなっている結果、十分大きな融着強度が実現しているものと推察される。特に、バリア層を含む中間層が近接して融着することができるように、割金型の形状や型締め操作を調整すると、例えば、前記中間層に備えられる接着層による接着効果が発揮されて、より大きな融着強度が得られることも想定される。
【００８１】
〔底割れ〕
本発明の喰い切り支持部を備える合成樹脂製ブロー成形多層容器は、底割れが生じにくい多層容器であり、先に説明したように搬送工程において多層容器の正確な把持や受け渡しに支障が生じたり、キャップの装着に支障を生じたりすることがなく、更に内容物を充填した多層容器製品の取扱い中に不測のトラブルが生じたりするおそれもないので、生産効率が向上するとともに、内容物を充填した多層容器製品の製造から、消費者への流通、及び消費者による使用に際しても容器の底部の変形等が生じない多層容器である。
【００８２】
ブロー成形多層容器の底割れに対する効果は、以下（１）〜（４）の落体強度試験により評価することができる。
（１）多層容器（例えば、口部カット面までの内容積４５０ｃｍ３）に、計量法の規定に基づく量目公差（特定商品の販売に係る計量に関するに定める誤差をいう。）を超えない内容量（例えば、トマトケチャップであれば５００ｇ、水であれば４５０ｇ等である。）の水（温度０℃の氷水）を充填し、口部の開口部にアルミシールを溶着した後、キャップをねじ止めして装着する。
（２）水を充填した多層容器を、ＳＵＳ３０４（通称１８Ｃr−８Ｎi）ステンレス鋼材製の水平な台上に、高さ１．２ｍから落下させる落下試験を行う。落下試験は、多層容器を正立状態のまま落下させ、次いで、同じ多層容器を水平状態にして落下させる落下操作を１単位として、１０単位（１０回の正立状態の落下と水平状態の落下）実施する。
（３）多層容器の底部の底シール部の割れの有無を目視で観察する。なお、（２）の落下操作を１０単位実施する落下試験が完了する前に、多層容器の底部の底部シール部の割れが観察された場合は、底シール部の割れが有るものと判定する。
（４）落下試験を５本の多層容器について実施し、底シール部の割れが有る多層容器が０本である場合（１本もない場合）、落体強度試験の結果を「（割れ）なし」と判定し、底シール部の割れが有る多層容器が１本以上ある場合、落体強度試験の結果を「割れ」と判定する。
【００８３】
本発明の喰い切り支持部を備える合成樹脂製ブロー成形多層容器は、落体強度試験の結果において、割れがないと判定されるものであり、内容物を充填する多層容器の製造、流通及び使用において、底割れが生じることがない。これに対して、落体強度試験の結果が「割れ」と判定される多層容器であると、内容物を充填する多層容器の製造、流通及び使用において、底割れが生じるおそれがある。
【００８４】
〔耐出尻試験〕
本発明の喰い切り支持部を備える合成樹脂製ブロー成形多層容器は、内容物を充填する、例えば温度８０℃程度において液体を充填するホットフィルする多層容器の製造、流通及び使用において、底部の膨出、具体的には底上げ部の膨出に伴い、喰い切り部が多層容器の接地面より容器の軸線方向に沿う容器外方に位置することにより、接地してしまうようになる、いわゆる出尻状態になることによって、多層容器の正立が妨げられ、取り扱いに大きな不都合を生じたり、生産効率を低下させたりすることがない。多層容器の底部（底上げ部）の膨出の有無は、以下（１）〜（４）の耐出尻試験により評価することができる。
（１）多層容器（例えば、口部カット面までの内容積４５０ｃｍ３）に、計量法の規定に基づく量目公差を超えない内容量（例えば、トマトケチャップであれば５００ｇ、水であれば４５０ｇ等である。）の水（温度０℃の氷水）を充填し、口部の開口部にアルミシールを溶着した後、キャップをねじ止めして装着する。
（２）水を充填した多層容器を、ＳＵＳ３０４ステンレス鋼材製の水平な台上に、水平状態となるようにして静置する。
（３）圧縮試験機を使用して、水を充填した多層容器の底部に隣接する胴部を、上方から垂直に圧縮し、試験機の荷重を増加して多層容器に対する押圧を続ける。多層容器の底部（底上げ部）に出尻（膨出変形）があることが目視で観察されたときの試験機の荷重（単位：ｋｇ重）を、耐出尻試験強度とする。
（４）耐出尻試験を５本の多層容器について実施し、平均値を多層容器の耐出尻試験強度とする。
【００８５】
多層容器の耐出尻試験強度が１０ｋｇ重以上であれば、内容物を充填する多層容器の製造、流通及び使用において、底部（底上げ部）が膨出して出尻状態になるおそれがないものと評価することができる。他方、多層容器の耐出尻試験強度が小さすぎると、内容物を充填する多層容器の製造、流通及び使用において、底部（底上げ部）が膨出するおそれがあり、多層容器の製造に際しての生産効率も低下する。多層容器の耐出尻試験強度は、好ましくは１５ｋｇ重以上、より好ましくは２０ｋｇ重以上である。多層容器の耐出尻試験強度は、上限値は特にないが、通常５０ｋｇ重未満であり、多くの場合４５ｋｇ重未満である。
【００８６】
〔正立安定性〕
本発明の喰い切り支持部を備える合成樹脂製ブロー成形多層容器は、内容物を充填する多層容器の製造、流通及び使用において、底割れや底部の膨出により、多層容器の正立が妨げられて、取り扱いに大きな不都合を生じたり、生産効率を低下させたりすることがない正立安定性に優れる容器である。すなわち、通常、合成樹脂製ブロー成形多層容器は、接地部による接地面から垂直に容器を立て、容器の軸線方向を接地面に対して垂直にする正立状態とし得る正立容器であることが、テーブルに容器を置いて使用することの多い消費者に好まれる傾向にある。さらに、容器の搬送時において容器を受け渡したり、容器に内容物を充填したり、容器のキャッピングを行ったりする工程においても、正立容器であることで生産効率の向上が期待される。
【００８７】
ブロー成形多層容器の正立安定性は、以下の正立安定試験により評価することができる。すなわち、多層容器（空の容器である）のパーティングライン方向（底面が楕円形状である場合は、通常楕円長軸方向である。）に印を付けて、該容器を、ＳＵＳ３０４ステンレス鋼材製の水平な台上に鉛直に正立させ、該容器のパーティングライン方向に直交する方向底面が楕円形状である場合は、通常楕円短軸方向である。）から水平に押圧して、該容器を傾け、押圧を解放してから、該容器の揺れが収まるまでの時間〔以下、「収束時間」ということがある。単位：秒〕を測定する。容器の押圧は、容器の接地面からの高さ２０ｃｍの位置を、水平距離１０ｍｍとなるように行い、室温にて１０回測定した収束時間の算術平均値を、ブロー成形多層容器の収束時間とする。容器が倒れた場合は、その容器についての試験を終了する。容器の収束時間が４秒間以内である場合、正立安定性の評価を「○」と判定し、４秒間を超える場合、正立安定性の評価を「×」と判定する。正立安定性の評価が「×」であるブロー成形多層容器は、容器の搬送工程において、容器の詰まりや落下が生じたりして、生産効率が低下するおそれがある。
【実施例】
【００８８】
以下に実施例及び比較例を示して本発明を更に説明するが、本発明は、本実施例に限定されるものではない。実施例及び比較例における樹脂原料及び合成樹脂製ブロー成形多層容器の特性または物性の測定方法は、以下のとおりである。
【００８９】
〔密度及びＭＦＲ〕
エチレン系ポリオレフィン樹脂及びＥＶＯＨの密度及びＭＦＲは、ＪＩＳ  Ｋ６９２２−２またはＪＩＳ  Ｋ７２１０に準拠して測定した。
【００９０】
〔底割れ（落体強度試験）〕
ブロー成形多層容器の底割れに対する効果は、以下（１）〜（４）の落体強度試験により評価した。
（１）多層容器（口部カット面までの内容積４５０ｃｍ３）に、計量法の規定に基づく量目公差を超えない内容量（４５０ｇ）の水（温度０℃の氷水）を充填し、口部の開口部にアルミシールを溶着した後、キャップをねじ止めして装着した。
（２）水を充填した多層容器を、ＳＵＳ３０４ステンレス鋼材製の水平な台上に、高さ１．２ｍから落下させる落下試験を行った。落下試験は、多層容器を正立状態のまま落下させ、次いで、同じ多層容器を水平状態にして落下させる落下操作を１単位として、１０単位（１０回の正立状態の落下と水平状態の落下）実施した。
（３）多層容器の底部の底シール部の割れの有無を目視で観察した。なお、（２）の落下操作を１０単位実施する落下試験が完了する前に、多層容器の底部の底部シール部の割れが観察された場合は、底シール部の割れが有るものと判定した。
（４）落下試験を５本の多層容器について実施し、底シール部の割れが有る多層容器が０本である場合（１本もない場合）、落体強度試験の結果を「（割れ）なし」と判定し、底シール部の割れが有る多層容器が１本以上ある場合、落体強度試験の結果を「割れ」と判定した。
【００９１】
〔耐出尻試験強度〕
ブロー成形多層容器の底部（底上げ部）の膨出の有無は、以下（１）〜（４）の耐出尻試験により評価した。
（１）多層容器（口部カット面までの内容積４５０ｃｍ３）に、計量法の規定に基づく量目公差を超えない内容量（４５０ｇ）の水（温度０℃の氷水）を充填し、口部の開口部にアルミシールを溶着した後、キャップをねじ止めして装着した。
（２）水を充填した多層容器を、ＳＵＳ３０４ステンレス鋼材製の水平な台上に、水平状態となるようにして静置した。
（３）東洋ボールドウイン株式会社製のテンシロン万能材料試験機を使用して、水を充填した多層容器の底部に隣接する胴部を、上方から垂直に圧縮し、試験機の荷重を増加して多層容器に対する押圧を続けた。多層容器の底部（底上げ部）に出尻（膨出変形）があることが目視で観察されたときの試験機の荷重（単位：ｋｇ重）を、耐出尻試験強度とした。
（４）耐出尻試験を５本の多層容器について実施し、平均値を多層容器の耐出尻試験強度とした。
【００９２】
〔正立安定性〕
ブロー成形多層容器の正立安定性は、以下の正立安定試験により評価した。すなわち、多層容多層容器（空の容器である）のパーティングライン方向（底面が楕円形状である場合は、通常楕円長軸方向である。）に印を付けて、該容器を、ＳＵＳ３０４ステンレス鋼材製の水平な台上に鉛直に正立させ、該容器のパーティングライン方向に直交する方向底面が楕円形状である場合は、通常楕円短軸方向である。）から水平に押圧して、該容器を傾け、押圧を解放してから、該容器の揺れが収まるまでの時間（収束時間。単位：秒）を測定した。容器の押圧は、容器の接地面からの高さ２０ｃｍの位置を、水平距離１０ｍｍとなるように行い、室温にて１０回測定した収束時間の算術平均値を、ブロー成形多層容器の収束時間とした。容器が倒れた場合は、その容器についての試験を終了した。容器の収束時間が４秒間以内である場合、正立安定性の評価を「○」と判定し、４秒間を超える場合、正立安定性の評価を「×」と判定した。
【００９３】
［実施例１］
複数の押出機と環状ダイを用いて、層構成が、それぞれ以下の組成からなる外表面層／中間層（内側接着層／バリア層／外側接着層からなる。）／回収層／内表面層である筒状パリソンを押し出し、ロータリー式のダイレクトブロー成形機により、口部、胴部及び底部を一体成形した全高２００ｍｍ、内容積４５０ｃｍ３であるダイレクトブロー成形によって製造される合成樹脂製ブロー成形多層容器として、株式会社クレハ製の商品名ブローエース（登録商標）５００ｇ仕様の軟質ボトル（以下、実施例及び比較例において、単に「多層容器」ということがある。）を得た。多層容器の口部は、厚み１．５ｍｍであり、多層容器の胴部は、最大径部が厚み０．５ｍｍの略楕円形断面形状とした。多層容器の底部は、長径５６ｍｍ、短径４１ｍｍの略楕円形断面形状であり、長径５０ｍｍ、短径３５ｍｍの略楕円形状の接地部と、該接地部から延在して囲まれる接地部より上方の最大高さ７ｍｍで、底上げ部の軸線方向に沿う断面の長さ（厚み、Ｌ）１．５ｍｍである底上げ部を備えるものとした。また、底上げ部には、底部の断面形状の長径に沿うパーティングラインに沿って底上げ部から下方に延在し略直線状に延びる長さ４０ｍｍの底シール部が備えられ、該底シール部は、パーティングラインに沿う長さ３５ｍｍであり、喰い切り支持部の軸線方向に沿う断面の最大長さ（高さ、Ｌ0）１．５ｍｍ、厚み（Ｄ）１．５ｍｍの正方体状断面であって、パーティングラインに沿う断面の上辺及び下辺がともに曲率半径７５ｍｍのアーチ状である喰い切り支持部を有するものとした（Ｌ／Ｌ0＝１．０、Ｄ／Ｌ0＝１．０である。）。喰い切り支持部の軸線方向に沿う容器外方の最外方の端面に、２つのバリア層を有する中間層の断面が露出することが確認された。さらに、底シール部の略直線状に延びる長手方向両端部（間隔３６ｍｍ）に相当する位置の底上げ部から軸線方向に沿う容器内方に向かって延在し、底上げ部の軸線方向に沿う最も容器内方に位置する点を基準として軸線方向に沿う更に容器内方にその頂点が位置する（以下、「底上げ部上方」ということがある。）、鬼の角部（つのぶ）状に形成された、高さ４．７ｍｍ長さ５．１ｍｍの略ドロップ状で、バリア層を有する中間層を備える２つの凸部を有していた。多層容器の質量は、１７．０ｇであった。
【００９４】
（１）表層（エチレン系ポリオレフィン樹脂を含有する内表面層及びエチレン系ポリオレフィン樹脂を含有する外表面層は同一厚みとした。）〔口部、胴部及び底部の内表面及び外表面の組成は同じである。〕：
エチレン系ポリオレフィン樹脂として、高圧法低密度ポリエチレン〔日本ポリエチレン株式会社製のノバテック（登録商標）ＬＤ；密度９２０ｋｇ／ｍ3、融点１１１℃、ＭＦＲ（温度１９０℃、荷重２１．１８Ｎ）０．８ｇ／１０分。以下「ＬＤＰＥ１」と表記することがある。〕を使用し、有機滑剤である不飽和脂肪酸アミドとして、オレイン酸アミドを、エチレン系ポリオレフィン樹脂に対して、１０００ｐｐｍとなるように配合した。
【００９５】
（２）中間層（内側接着層／バリア層／外側接着層から形成される。）
１）ＥＶＯＨ層（バリア層）：株式会社クラレ製の商品名エバール（登録商標）〔エチレン含有率４４モル％のエチレン・ビニルアルコール共重合体。密度１１４０ｋｇ／ｍ３、ＭＦＲ（温度１９０℃、荷重２１．１８Ｎ）１．７ｇ／１０分、結晶融点１６５℃〕
２）内側接着層及び外側接着層：デュポン社製の無水マレイン酸変性ポリオレフィン、商品名ＢＹＮＥＬ（登録商標）銘柄名ｓｅｒｉｅｓ４２００〔密度９２０ｋｇ／ｍ３、グラフト変性率０．８質量％、ＭＦＲ（温度１９０℃、荷重２１．１８Ｎ）２．５ｇ／１０分〕
（３）回収層：本実施例により製造した多層容器をダイレクトブロー成形する際に生じる容器の頭部（＝袋部）を切除して、破砕機にてそれを粉末化した樹脂（回収樹脂）を原料とした。
【００９６】
（１）、（２）の１）、（２）の２）（内側及び外側接着層の合計）及び（３）の層の厚み比率は、７５：４：１：２０とした。多層容器の底割れ、耐出尻試験強度及び正立安定性の評価・判定結果を表１に示す。
【００９７】
［実施例２］
表層を形成するエチレン系ポリオレフィン樹脂として、メタロセン低密度ポリエチレン〔住友化学株式会社製のスミカセン（登録商標）ＥＰ、商品名ＣＵ５００１；密度９２３ｋｇ／ｍ3、融点１０７℃、ＭＦＲ（温度１９０℃、荷重２１．１８Ｎ）０．４ｇ／１０分。以下「ＬＤＰＥ２」と表記することがある。〕を使用した表面層（内表面層及び外表面層）の組成の変更を除いて、実施例１と同様にして、合成樹脂製ブロー成形多層容器を得た。多層容器の底割れ、耐出尻試験強度及び正立安定性の評価・判定結果を表１に示す。
【００９８】
［比較例１］
ブロー成形用の割金型を変更して、喰い切り支持部をパーティングラインに沿う長さ３５ｍｍであり、高さ（Ｌ0）１．０ｍｍ、厚み（Ｄ）１．０ｍｍとした（Ｌ／Ｌ0＝１．５、Ｄ／Ｌ0＝１．０である。）こと、及び、２つの凸部を、底上げ部の軸線方向に沿う最も容器内方に位置する点を基準として軸線方向に沿う更に容器内方にその頂点が位置しない（以下、「底上げ部下方」ということがある。）ものとした、多層容器の形状の変更を除いて、実施例１と同様にして、合成樹脂製ブロー成形多層容器を得た。多層容器の底割れ、耐出尻試験強度及び正立安定性の評価・判定結果を表１に示す。
【００９９】
［比較例２］
表層を形成するエチレン系ポリオレフィン樹脂として、ＬＤＰＥ２を使用した表面層（内表面層及び外表面層）の組成の変更を除いて、比較例１と同様にして、合成樹脂製ブロー成形多層容器を得た。多層容器の底割れ、耐出尻試験強度及び正立安定性の評価・判定結果を表１に示す。
【０１００】
【表１】
2015199511.tif 000003
【０１０１】
表１から、口部、胴部及び底部を、容器の軸線方向に沿って順次備える合成樹脂製ブロー成形多層容器であって、多層容器の層構成は、少なくとも、エチレン系ポリオレフィン樹脂（具体的には低密度ポリエチレン）を含有する内表面層、バリア層を有する中間層、及び、エチレン系ポリオレフィン樹脂（具体的には低密度ポリエチレン）を含有する外表面層を容器内側からこの順に備えるものであり、ａ）底部は、周状の接地部に囲まれ、接地部より軸線方向に沿う容器内方に位置する面状の底上げ部を備え；ｂ）底上げ部は、底部の軸線方向に直交する面において略直線状に延び、該底上げ部から軸線方向に沿う容器外方に向かい延在する底シール部に連接し；ｃ）底シール部は、ｉ）その軸線方向に沿う容器外方の端縁が周状の接地部より軸線方向に沿う容器内方に位置する喰い切り部と、喰い切り部から軸線方向に沿う容器内方に向かって延在し底上げ部で終わる喰い切り支持部とを有し、ｉｉ）喰い切り支持部の外表面がいずれも、前記のエチレン系ポリオレフィン樹脂を含有する外表面層から形成され、及び、ｉｉｉ）喰い切り支持部の軸線方向に沿う断面の最大長さＬ0に対する、底上げ部の軸線方向に沿う断面の長さＬの比Ｌ／Ｌ0が０．８〜１．２の範囲であって；かつ、ｄ）底シール部の略直線状に延びる長手方向両端部に相当する位置の底上げ部から軸線方向に沿う容器内方に向かって延在し、底上げ部の軸線方向に沿う最も容器内方に位置する点を基準として軸線方向に沿う更に容器内方にその頂点が位置する凸部を有する；ことを特徴とする実施例１及び２の合成樹脂製ダイレクトブロー成形多層容器は、容器の底割れがなく、耐出尻試験強度が１０ｋｇ重をはるかに超える大きさであることから底部の膨出が生じるおそれが全くなく、容器の正立安定性に優れる合成樹脂製ブロー成形多層容器であることが分かった。
【０１０２】
これに対し、底シール部は、喰い切り支持部の軸線方向に沿う断面の最大長さＬ0に対する、底上げ部の軸線方向に沿う断面の長さＬの比Ｌ／Ｌ0が０．８〜１．２の範囲ではなく、また、前記の凸部が、底上げ部の軸線方向に沿う最も容器内方に位置する点を基準として軸線方向に沿う更に容器内方にその頂点が位置するものではない比較例１及び２の合成樹脂製ブロー成形多層容器は、落下試験による底割れがあり、耐出尻試験強度が１０ｋｇ重未満であることから、容器の底割れや底部の膨出を起こすおそれがあり、容器の正立安定性がない合成樹脂製ブロー成形多層容器であると評価されるものであることが分かった。
【産業上の利用可能性】
【０１０３】
本発明は、口部、胴部及び底部を、容器の軸線方向に沿って順次備える合成樹脂製ブロー成形多層容器であって、
多層容器の層構成は、少なくとも、エチレン系ポリオレフィン樹脂を含有する内表面層、バリア層を有する中間層、及び、エチレン系ポリオレフィン樹脂を含有する外表面層を容器内側からこの順に備えるものであり、
ａ）底部は、周状の接地部に囲まれ、接地部より軸線方向に沿う容器内方に位置する面状の底上げ部を備え；ｂ）底上げ部は、底部の軸線方向に直交する面において略直線状に延び、該底上げ部から軸線方向に沿う容器外方に向かい延在する底シール部に連接し；ｃ）底シール部は、ｉ）外表面がいずれも、前記のエチレン系ポリオレフィン樹脂を含有する外表面層から形成され、及び、ｉｉ）その軸線方向に沿う容器外方の端縁が周状の接地部より軸線方向に沿う容器内方に位置する喰い切り部と、喰い切り部から軸線方向に沿う容器内方に向かって延在し底上げ部で終わる喰い切り支持部とを有し、及びｉｉｉ）喰い切り支持部の軸線方向に沿う断面の最大長さＬ0に対する、底上げ部の軸線方向に沿う断面の長さＬの比Ｌ／Ｌ0が０．８〜１．２の範囲であって；かつ、ｄ）底シール部の略直線状に延びる長手方向両端部に相当する位置の底上げ部から軸線方向に沿う容器内方に向かって延在し、底上げ部の軸線方向に沿う最も容器内方に位置する点を基準として軸線方向に沿う更に容器内方にその頂点が位置する凸部を有する；ことを特徴とする前記の喰い切り支持部を備える合成樹脂製ブロー成形多層容器であることによって、容器の底割れや底部の膨出が起きず、容器の正立姿勢を確実に維持できる合成樹脂製ブロー成形多層容器、特にダイレクトブロー成形多層容器を提供することができるので、産業上の利用可能性が高い。
【符号の説明】
【０１０４】
１    ：  口部
１１  ：  開口部
２    ：  胴部
３    ：  底部
３１  ：  接地部
３２  ：  底上げ部
３２１、３２１’：  凸部
３３  ：  底シール部
３３１：  喰い切り部
３３２：  喰い切り支持部
３３１ａ、３３１ｂ：  ピンチ部
３３２ａ、３３２ｂ：  段部
Ｂ    ：  バリア層
【図１】
2015199511.tif 000004
【図２】
2015199511.tif 000005
【図３】
2015199511.tif 000006
【図４】
2015199511.tif 000007
【図５】
2015199511.tif 000008
【図６】
2015199511.tif 000009